(57)【要約】  本発明の目的は、優れた付加機能（特に消臭機能）を有し、長期間保管した後であっても安定した付加機能を発揮し、更に、吸収性物品として使用したときに、肌への負荷が少ない吸水剤組成物及びその製造方法、並びに、吸収体及び吸収性物品を提供することである。上記吸水剤組成物は、ポリカルボン酸（塩）系吸水性樹脂を主成分とし、天然成分を含む吸水剤組成物であって、更に、経時劣化防止剤を含む。また、カルボン酸及び／又はその塩を含有する不飽和単量体の架橋重合体である吸水性樹脂に、天然成分及び経時劣化防止剤を同時に又は別々に混合する。【特許請求の範囲】
【請求項１】
ポリカルボン酸（塩）系吸水性樹脂を主成分とし、天然成分を含む吸水剤組成物であって、更に、経時劣化防止剤を含むことを特徴とする、吸水剤組成物。
【請求項２】
上記天然成分が植物成分である、請求項１に記載の吸水剤組成物。
【請求項３】
上記天然成分が、ツバキ科、アカネ科、イネ科、ブナ科からなる群より選ばれる植物の抽出物である、請求項１又は２に記載の吸水剤組成物。
【請求項４】
上記天然成分が、カフェイン又はカテキン類を含んでいる植物成分、或いは、タンニンを含んでいる植物成分である、請求項１〜３の何れか一項に記載の吸水剤組成物。
【請求項５】
上記経時劣化防止剤が、酸化防止剤、保存剤、殺菌剤、抗菌剤、防腐剤及び防カビ剤からなる群より選ばれる少なくとも一種の合成成分である、請求項１〜４の何れか一項に記載の吸水剤組成物。
【請求項６】
上記経時劣化防止剤が、エリソルビン酸、Ｌ−アスコルビン酸、亜硫酸塩類から選ばれる水溶性還元剤、次亜塩素酸（塩）類から選ばれる水溶性酸化剤、フェニルフェノール類、安息香酸又はそのエステル、ヒドロキシ安息香酸又はそのエステルから選ばれる少なくとも一種の化合物である、請求項１〜５の何れか一項に記載の吸水剤組成物。
【請求項７】
上記天然成分及び経時劣化防止剤の含有量がそれぞれ０．０１〜１５重量％及び０．０５〜１２０ｐｐｍ（天然成分が抽出物の場合は溶媒を除く固形分で規定）、或いは、カフェイン及び／又はカテキン類の含有量が合計５ｐｐｍ〜１重量％及び経時劣化防止剤が０．０５〜１２０ｐｐｍ、或いは、タンニンの含有量が５ｐｐｍ〜１重量％及び経時劣化防止剤が０．０５〜１２０ｐｐｍである、請求項４に記載の吸水剤組成物。
【請求項８】
上記天然成分或いはカフェイン及び／又はカテキン類、若しくはタンニンに対する、経時劣化防止剤の重量比が１／１０〜１／１００００（天然成分が抽出物の場合は溶媒を除く固形分で規定）である、請求項７に記載の吸水剤組成物。
【請求項９】
含水率が１〜１５重量％である、請求項１〜８の何れか一項に記載の吸水剤組成物。
【請求項１０】
下記（１）〜（４）で規定される物性のうち、少なくとも一つを更に満たす、請求項１〜９の何れか一項に記載の吸水剤組成物。
（１）劣化可溶分が４０重量％以下
（２）粒子径（標準篩で規定）が１５０μｍ以上、８５０μｍ未満である粒子が全体の９０重量％以上で、かつ粒子径（標準篩で規定）が３００μｍ以上である粒子が６０重量％以上
（３）加圧下吸水倍率（ＡＡＰ）（ＥＲＴ４４２．２−０２で規定）が１５［ｇ／ｇ］以上
（４）吸湿ブロッキング率が３０重量％以下
【請求項１１】
上記ポリカルボン酸（塩）系吸水性樹脂が、中和率３０〜８０モル％のポリアクリル酸（塩）系吸水性樹脂であり、上記吸水剤組成物の形状が粒子状である、請求項１〜１０の何れか一項に記載の吸水剤組成物。
【請求項１２】
さらにキレート剤を含む、請求項１〜１１の何れか一項に記載の吸水剤組成物。
【請求項１３】
さらに水不溶性微粒子を含む、請求項１〜１２の何れか一項に記載の吸水剤組成物。
【請求項１４】
さらにポリオールを含む、請求項１〜１３の何れか一項に記載の吸水剤組成物。
【請求項１５】
Ｆｅ量が２ｐｐｍ以下である、請求項１〜１４の何れか一項に記載の吸水剤組成物。
【請求項１６】
カルボン酸及び／又はその塩を含有する不飽和単量体の架橋重合体である吸水性樹脂に、天然成分及び経時劣化防止剤を、同時に又は別々に、混合することを特徴とする、吸水剤組成物の製造方法。
【請求項１７】
上記天然成分が植物成分である、請求項１６に記載の製造方法。
【請求項１８】
上記天然成分が、ツバキ科、アカネ科、イネ科、ブナ科からなる群より選ばれる植物の抽出物である、請求項１６又は１７に記載の製造方法。
【請求項１９】
上記天然成分が、カフェイン又はカテキン類、或いは、タンニンを含んでいる植物成分である、請求項１６〜１８の何れか一項に記載の製造方法。
【請求項２０】
上記経時劣化防止剤が、酸化防止剤、保存剤、殺菌剤、抗菌剤、防腐剤及び防カビ剤から選ばれる少なくとも一種の合成成分である、請求項１６〜１９の何れか一項に記載の製造方法。
【請求項２１】
上記吸水性樹脂に対して、上記天然成分及び経時劣化防止剤をそれぞれ０．０１〜１５重量％及び０．０５〜１２０ｐｐｍ（天然成分が抽出物の場合は溶媒を除く固形分で規定）混合する、請求項１６〜２０の何れか一項に記載の製造方法。
【請求項２２】
上記天然成分に対する、経時劣化防止剤の重量比が１／１０〜１／１００００（天然成分が抽出物の場合は溶媒を除く固形分で規定）である、請求項１６〜２１の何れか一項に記載の製造方法。
【請求項２３】
上記天然成分及び経時劣化防止剤に、更に親水性溶媒を吸水性樹脂に混合する、請求項１６〜２２の何れか一項に記載の製造方法。
【請求項２４】
上記吸水剤組成物の含水率を１〜１５重量％とする、請求項１６〜２３の何れか一項に記載の製造方法。
【請求項２５】
下記（ａ）〜（ｄ）で規定される工程のうち、少なくとも一つを更に満たす、請求項１６〜２４の何れか一項に記載の製造方法。
（ａ）劣化可溶分を４０重量％以下とする重合工程又はキレート剤の添加工程
（ｂ）粒子径（標準篩で規定）が１５０μｍ以上、８５０μｍ未満の粒子を全体の９０重量％以上とし、かつ粒子径（標準篩で規定）が３００μｍ以上の粒子を６０重量％以上とする分級工程
（ｃ）加圧下吸水倍率（ＡＡＰ）（ＥＲＴ４４２．２−０２で規定）を１５［ｇ／ｇ］以上とする表面架橋工程
（ｄ）吸湿ブロッキング率を３０重量％以下にする工程
【請求項２６】
請求項１６〜２５の何れか一項に記載の製造方法で得られる、吸水剤組成物。
【請求項２７】
請求項１〜１５又は２６の何れか一項に記載の吸水剤組成物を密閉容器に充填してなる、吸水剤梱包物。
【請求項２８】
梱包後、３０日間以上、経過している、請求項２７に記載の吸水剤梱包物。
【請求項２９】
請求項２７に記載の吸水剤梱包物を実使用まで、３０日間以上、梱包状態で保管する、保管又は在庫方法。
【請求項３０】
請求項１〜１５又は２６の何れか一項に記載の吸水性組成物を含む、梱包された尿吸収用の吸収性物品。
【請求項３１】
請求項３０に記載の尿吸収用の吸収性物品を実使用まで、３０日間以上、梱包状態で保管する、保管又は在庫方法。
【請求項３２】
梱包された吸水性樹脂を主成分とし天然成分を含む吸水剤組成物を用いて、尿吸収用の吸収性物品を製造する方法であって、
当該吸水剤組成物として、経時劣化防止剤を含有させた吸水剤組成物を用いることを特徴とする、吸収性物品の製造方法。
【発明の詳細な説明】
【技術分野】
【０００１】
本発明は、吸水剤組成物及びその製造方法、並びにその保管及び在庫方法に関するものである。更に詳しくは、紙オムツ、生理用ナプキン、失禁パッド等の衛生用品等の構成材料として用いたときに、肌への負荷が小さく、かつ、長期間の保管後であっても安定した消臭性能を維持する吸水剤組成物及びその製造方法、並びにその保管及び在庫方法に関する。
【背景技術】
【０００２】
吸水性樹脂は、体液（尿又は血液）を吸収させることを目的として、紙オムツ、特に高齢化に伴う大人用紙オムツ、生理用ナプキン、失禁パッド等の衛生用品等（吸収性物品）の構成材料の一つ（主要な構成材料）として幅広く使用されている。【０００３】
このような吸水性樹脂は、（無加圧下）吸水倍率（吸水性樹脂ないし吸水剤組成物が吸収して保持することができる液体の量、吸水容量）、加圧下吸水倍率、吸水速度、及び通液性等の吸水性能に加えて、更に、消臭性、抗菌性、低着色性、及び劣化防止等の付加機能を付与することが望まれている。そして、これまで、消臭剤、抗菌剤、芳香剤、又は着色防止剤等の化合物を吸水性樹脂に添加することが検討されている。【０００４】
例えば、消臭機能又は抗菌機能が付与された吸水性樹脂は特許文献１〜２９，３２，３３等に、芳香性を有する吸水性樹脂は特許文献３０等に、そして着色防止機能が付与された吸水性樹脂は特許文献３１に、それぞれ開示されている。【０００５】
具体的には、吸水性樹脂に消臭機能又は抗菌機能を付与するために、各種の消臭剤、及び各種の消臭剤と抗菌剤との組み合わせが上記特許文献に開示されている。例えば、ツバキ科の植物の葉抽出物と吸水性樹脂との吸水剤組成物（特許文献１）、針葉樹木の抽出エキスと特定性能（例えば、加圧下非連続吸収倍率性能）を有する吸水性樹脂との吸水剤組成物（特許文献２）、ゼオライト粉末を吸水性樹脂内部に分散した吸水剤組成物（特許文献３）、わさび抽出物又はからし抽出物等と、抗菌消臭作用の持続剤（吸水ゲル化剤）及び吸水性樹脂とからなる持続性抗菌消臭剤（特許文献４）、アンモニア産生菌に対して抗菌機能を有する化合物等と吸水性樹脂とからなる消臭性及び抗菌性吸水剤（組成物）（特許文献５）、アミノ酢酸系キレート剤と吸水性樹脂との吸水性樹脂組成物（特許文献６）が、それぞれの特許文献に開示されている。【０００６】
また、吸水性樹脂を用いた吸収性物品に対して消臭機能又は抗菌機能を付与する試みとして、製茶と吸水性樹脂とを含む吸収性物品（特許文献７）、塩化ベンザルコニウム及び／又はグルコン酸クロルヘキサシジンを含有した吸水性樹脂を含む使い捨てオムツ（特許文献８）が、それぞれの特許文献に開示されている。【０００７】
上述した消臭機能又は抗菌機能が付与された吸水性樹脂（吸水剤組成物）として、上記吸水性樹脂以外に、揮発性モノテルペン系化合物を吸水性樹脂に吸収させて得られるゲル状殺虫剤（特許文献９）、吸水性樹脂表面に抗菌性皮膜を形成する吸水性樹脂組成物の製造方法（特許文献１０）、抗菌性リン酸塩を含む吸水性樹脂組成物（特許文献１１，１２）、タンニン酸（塩）、複合ケイ酸塩化合物を含む吸水剤組成物（特許文献１３）、グレープフルーツ種子及び／又はハーブから抽出される天然抗菌成分を含む吸水剤組成物（特許文献１４）、悪臭除去指数が１８０以上の植物粉末を含む粒子状吸水剤組成物（特許文献１５）、シクロデキストリン及び／又はシクロデキストリン誘導体を共有結合及び／又はイオン結合させてなる吸水剤組成物（特許文献１６）、Ｃ２〜Ｃ８のオレフィン又はスチレン、或いは酸無水物を含むコポリマー（特許文献１７）、ケト酸を含む吸水性樹脂組成物（特許文献１８）、Ｃ１〜Ｃ３０のアルキル基で置換されたチオリン酸トリアミドを含む吸水性樹脂組成物（特許文献１９）、ウレアーゼ阻害剤を含む吸水性樹脂組成物（特許文献２０）、銀杏、ヤナギ、シモツケ草等の特定植物を含む吸水性樹脂組成物（特許文献２１）、加水分解性タンニンを含む吸水性樹脂組成物（特許文献２２）、オキシターゼを含む吸水性樹脂組成物（特許文献２３）、キレート剤０．００１重量％及びタンニン０．００１〜５重量％を含む吸水性樹脂組成物（特許文献２４）、トリクロサンでコーティングされた吸水性樹脂（特許文献２５）、金属酸化物、金属過酸化物を含む吸水性樹脂組成物（特許文献２６）、表面処理時又は後に抗菌剤とポリオールとともに添加する製造方法（特許文献２７）、鉄量を低く制御して更にキレート剤を吸水性樹脂表面に添加する製造方法（特許文献２８）、更に、抗菌（制菌）機能と消臭機能とを有する安全性の高い吸水性樹脂として、竹と緑茶との乾留エキスを吸水性樹脂に配合した吸水性樹脂組成物（特許文献２９）、分子量１０００以上のタンニンを含む吸水性樹脂組成物（特許文献３２）、サリチル酸亜鉛を含む吸水性樹脂組成物（特許文献３３）が、それぞれの特許文献に開示されている。【０００８】
また、芳香性を有する吸水性樹脂として、具体的には、香料を包含するシクロデキストリン、デキストリン誘導体、Ｃ６〜Ｃ１０の不飽和脂肪族アルデヒド、及びＣ６〜Ｃ１０の不飽和脂肪族アルコールから選ばれる少なくとも一つの物質と、ポリカルボン酸系吸水性樹脂とを含む吸水性樹脂（特許文献３０）が開示されている。更に、着色防止機能が付与された吸水性樹脂として、具体的には、Ｌａｂ表色系でのＬ値が９０以下の吸水性樹脂（特許文献３１）が開示されている。【０００９】
上記特許文献以外にも、消臭剤、抗菌剤、芳香剤、着色防止剤、及び劣化防止剤等の付加機能を付与する化合物を含む吸水性樹脂は数多く提案されている。なかでも、上記特許文献１，２，４，７，１３〜１５，２１〜２４，２９等に記載の、天然成分を用いた吸水性樹脂は、その安全性の高さから好ましく使用されている。このような吸水性樹脂の製造工程においては、厳格な品質管理がなされ、一定水準以上の諸物性（吸水性能及び上述した付加機能）を有する吸水性樹脂（いわゆる、合格品）のみが販売されている。【００１０】
本発明者らは、天然成分を用いた、付加機能、特に消臭機能が付与された吸水性樹脂に関して、目標品質を満たして販売された後に、吸水性樹脂に付与された付加機能が経時的に低下することを見出した。即ち、上述した付加機能は、吸水性樹脂が製造された後、経時的に低下するため、吸水性樹脂を保管又は在庫することができる期間、つまり、吸水性樹脂に付与されている付加機能の品質保証期間が短くなることを見出した。更に、当該吸水性樹脂を実際に使用するときに、これらの付加機能が十分に発揮されないという問題を見出した。【００１１】
一方、上記特許文献１〜３３を含む従来技術では、付加機能（特に消臭機能）が付与された吸水性樹脂については開示されているものの、当該付加機能の経時的低下について言及されたものはなく、従って、本発明における経時劣化防止剤の使用について開示されたものはない。
【先行技術文献】
【特許文献】
【００１２】
【特許文献１】日本国公開特許公報「特開昭６０−１５８８６１号」
【特許文献２】日本国公開特許公報「特開平１１−２４１０３０号」
【特許文献３】日本国公開特許公報「特開平８−１７６３３８号」
【特許文献４】日本国公開特許公報「特開２０００−５１３３９号」
【特許文献５】日本国公開特許公報「特開２０００−７９１５９号」
【特許文献６】日本国公開特許公報「特開２００１−２３４０８７号」
【特許文献７】日本国公開特許公報「特開平２−４１１５５号」
【特許文献８】日本国公開特許公報「特開昭６３−１３５５０１号」
【特許文献９】日本国公開特許公報「特開平４−１３９１０４号」
【特許文献１０】日本国公開特許公報「特開平３−５９０７５号」
【特許文献１１】日本国公開特許公報「特開平５−１７９０５３号」
【特許文献１２】日本国公開特許公報「特開平７−１６５９８１号」
【特許文献１３】日本国公開特許公報「特開平１１−１１６８２９号」
【特許文献１４】日本国公開特許公報「特開平９−２０８７８７号」
【特許文献１５】日本国公開特許公報「特開２００２−２８５０２１号」
【特許文献１６】国際公開第９９／６４４８５号パンフレット
【特許文献１７】国際公開第２００３／０７６５１４号パンフレット
【特許文献１８】国際公開第２００７／１０４６４１号パンフレット
【特許文献１９】国際公開第２００７／０１２５８１号パンフレット
【特許文献２０】国際公開第２００７／０８５５３１号パンフレット
【特許文献２１】国際公開第２００９／１０１０６０号パンフレット
【特許文献２２】国際公開第２０１０／０５２１８２号パンフレット
【特許文献２３】国際公開第２０１０／１３０６６６号パンフレット
【特許文献２４】国際公開第２０１０／１３０６６７号パンフレット
【特許文献２５】国際公開第２０１１／０２３６４７号パンフレット
【特許文献２６】国際公開第２０１１／０２３５６０号パンフレット
【特許文献２７】国際公開第２００９／０３４１５４号パンフレット
【特許文献２８】国際公開第２０１０／０７９０７５号パンフレット
【特許文献２９】国際公開第２００９／０４８１４５号パンフレット
【特許文献３０】国際公開第２００７／０１１０５８号パンフレット
【特許文献３１】国際公開第２００７／１２１９４０号パンフレット
【特許文献３２】国際公開第２００９／０４０１０６号パンフレット
【特許文献３３】国際公開第２００９／１０９５２４号パンフレット
【発明の概要】
【発明が解決しようとする課題】
【００１３】
上述したように、本発明者らは、吸水性樹脂における色調以外の吸水基本特性（吸水倍率／加圧下吸水倍率／通液性等）は数ヶ月〜数年の長期間保管（保存）した後においてもほぼ一定の値を示すものの、吸水性樹脂の付加機能が経時的に低下すること、特に、天然成分を用いることによる付加機能（特に消臭機能）が付与された吸水性樹脂に関して、その付加機能が経時的に低下するという問題を見出した。【００１４】
従って、本発明の主たる目的は、優れた付加機能（特に消臭機能）及び吸水基本特性を有し、長期間保管した後であっても安定した付加機能を発揮し、更に、吸収性物品として使用したときに、肌への負荷が少ない吸水剤組成物を提供することである。更に、本発明の他の目的は、上記特徴を有する吸水剤組成物の製造方法、並びに、当該吸水剤組成物を用いた吸収体及び吸収性物品（吸水剤組成物から構成される物）を提供することである。本発明の更に他の目的は、当該吸水剤組成物を長期間在庫として保管するときの保管及び在庫方法を提供することである。
【課題を解決するための手段】
【００１５】
本発明者らは上記課題を解決するために鋭意検討を行った結果、従来における付加機能（特に消臭機能）が付与された吸水性樹脂は、付加機能の付与に天然成分が用いられている場合が多く、当該天然成分（特に天然消臭成分）を吸水性樹脂と複合化することで、付加機能が経時的に低下すること、及び特に、吸水性樹脂と複合化されることで、天然成分単独の場合よりも、付加機能が速く劣化することを見出した。これより、本発明者らは、吸水性樹脂と複合化される、吸水性樹脂中の天然成分に対して、吸水性樹脂に少量の経時劣化防止剤を添加することで、上記課題が解決することを見出した。【００１６】
即ち、本発明に係る吸水剤組成物は、上記課題を解決するために、ポリカルボン酸（塩）系吸水性樹脂を主成分とし、天然成分を含む吸水剤組成物であって、更に、経時劣化防止剤を含むことを特徴とする。【００１７】
また、本発明に係る吸水剤組成物の製造方法は、上記課題を解決するために、カルボン酸及び／又はその塩を含有する不飽和単量体の架橋重合体である吸水性樹脂に、天然成分及び経時劣化防止剤を、同時に又は別々に、混合することを特徴とする。【００１８】
また、本発明に係る吸水剤組成物は、上記課題を解決するために、上記吸水剤組成物の製造方法で得られることを特徴とする。【００１９】
また、本発明に係る吸水剤梱包物は、上記課題を解決するために、上記吸水剤組成物を密閉容器に充填してなることを特徴とする。【００２０】
また、本発明に係る吸水剤組成物の保管又は在庫方法は、上記課題を解決するために、上記吸水剤梱包物を実使用まで、３０日間以上、梱包状態で保管することを特徴とする。【００２１】
また、本発明に係る梱包された尿吸収用の吸収性物品は、上記課題を解決するために、上記吸水性組成物を含むことを特徴とする。【００２２】
また、本発明に係る吸収性物品の製造方法は、上記課題を解決するために、梱包された吸水性樹脂を主成分とし天然成分を含む吸水剤組成物を用いて、尿吸収用の吸収性物品を製造する方法であって、当該吸水剤組成物として、経時劣化防止剤を含有させた吸水剤組成物を用いることを特徴とする。
【発明の効果】
【００２３】
本発明に係る吸水剤組成物は、例えば酸基及び／又はその塩を含有する不飽和単量体の架橋重合体であるポリカルボン酸（塩）系吸水性樹脂を主成分とし、天然成分を含む吸水剤組成物であって、更に、経時劣化防止剤を含む構成である。また、本発明における吸収体は、本発明に係る吸水剤組成物を含む構成であり、例えば、衛生材料等の吸収性物品の吸収層として好ましく用いられる。更に、本発明に係る吸収性物品は、例えば、上記吸水剤組成物を含む吸収体（吸収層）、液透過性の表面シート、及び液不透過性の背面シートから構成される。【００２４】
本発明に係る吸水剤組成物によって、吸収性物品に付加機能（特に消臭機能）を付与することができる。当該吸水剤組成物は、更に長期間保管された後においても優れた付加機能（特に消臭機能）を維持する新たな吸水剤組成物である。【００２５】
また、本発明における吸収体及び吸収性物品は、上記吸水剤組成物を含み、その優れた付加機能（特に消臭機能）が付与されるため、紙オムツ、生理用ナプキン、大人用失禁パッド、大人用紙オムツ等の衛生材料等に、特に好ましく使用される。【００２６】
よって、上記各構成によれば、本発明に係る吸水剤組成物を紙オムツ等の吸収性物品に使用した（組み込んだ）場合に、安全性が高く、優れた付加機能（特に消臭機能）を有し、更に長期間保管された後においても優れた付加機能（特に消臭機能）を付与することができる吸水剤組成物及びその製造方法、並びに吸収体及び吸収性物品（吸水剤組成物から構成される物）を提供することができるという効果を奏する。
【発明を実施するための形態】
【００２７】
以下、本発明に係る吸水剤組成物及びその製造方法、並びにその保管及び在庫方法について詳しく説明するが、本発明の範囲はこれらの説明に拘束されることはなく、以下の例示以外についても、本発明の趣旨を損なわない範囲で、適宜変更、実施することができる。具体的には、本発明は以下に示す各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【００２８】
〔１〕用語の定義
（１−１）「吸水性樹脂」
本発明における「吸水性樹脂」とは、水膨潤性又は水不溶性の高分子ゲル化剤を意味する。なお、上記「水膨潤性」とは、ＥＲＴ４４１．２−０２で規定されるＣＲＣ（無加圧下吸水倍率）が５［ｇ／ｇ］以上であることを指し、上記「水不溶性」とは、ＥＲＴ４７０．２−０２で規定されるＥｘｔ（水可溶分）が５０重量％以下であることを指す。
【００２９】
当該吸水性樹脂は、その用途に応じて適宜設計可能であり、特に限定されないが、例えば、カルボキシル基を含有する不飽和単量体を架橋重合させた親水性架橋重合体であることが好ましく、更に、上記ＣＲＣ及びＥｘｔを満足する範囲内において、添加剤（例えば、界面活性剤）等を含んだ吸水性樹脂組成物であってもよい。また、当該吸水性樹脂は、表面架橋の有無は問わず、形状についても特に限定されず、シート状、繊維状、粉末状、フィルム状、又はゲル状等であってもよい。上記吸水性樹脂組成物を含めて、これらを「吸水性樹脂」と総称する。
【００３０】
なお、本発明においては、便宜上、表面架橋前の吸水性樹脂を「吸水性樹脂粉末」、表面架橋後の吸水性樹脂を「吸水性樹脂粒子」と称することとする。
【００３１】
（１−２）「ポリアクリル酸（塩）」
本発明における「ポリアクリル酸（塩）」とは、グラフト成分を任意に含み、繰り返し単位としてアクリル酸及び／又はその塩（以下、「アクリル酸（塩）」と称する）を主成分とする重合体を意味する。具体的には、本発明における「ポリアクリル酸（塩）」は、架橋剤を除く単量体として、アクリル酸（塩）を３０〜１００モル％の範囲内で含んでいる重合体をいう。
【００３２】
（１−３）「吸水剤組成物」
本発明における「吸水剤組成物」とは、上述した吸水性樹脂を主成分として、以下に述べる付加機能を付与することができる天然成分及び経時劣化防止剤を含んでいる吸水性樹脂組成物のことを指す。なお、当該吸水性樹脂としては、表面架橋が施された吸水性樹脂粒子であることが好ましい。また、ここで「主成分」とは、吸水性樹脂又は吸水性樹脂粒子（固形分）が、吸水剤組成物に対して好ましくは５０重量％以上、１００重量％未満、より好ましくは６０〜９９．９重量％の範囲内、更に好ましくは７０〜９９重量％の範囲内、特に好ましくは８０〜９８．９重量％の範囲内で含まれていることを意味する。
【００３３】
（１−４）「ＥＤＡＮＡ」及び「ＥＲＴ」
「ＥＤＡＮＡ」とは、欧州不織布工業会（European Disposables and Nonwovens Associations）の略称であり、「ＥＲＴ」とは、欧州標準（ほぼ世界標準）の吸水性樹脂の測定法（ＥＤＡＮＡ Recommended Test Methods）の略称である。
【００３４】
上記ＥＲＴは、吸水性樹脂の物性測定法であるが、本明細書では、特に断りのない限り、上記吸水剤組成物の物性測定についても、当該ＥＲＴ原本（２００２年改定／公知文献）を適用することとする。なお、以下の各物性の説明では、吸水剤組成物について記載する。
【００３５】
（ａ）「ＣＲＣ」（ＥＲＴ４４１．２−０２）
「ＣＲＣ」とは、Centrifuge Retention Capacity（遠心分離機保持容量）の略称であり、無加圧下吸水倍率（単に「吸水倍率」と称する場合もある）を意味する。具体的には、不織布中の吸水剤組成物０．２ｇについて、大過剰の０．９重量％塩化ナトリウム水溶液を無加圧下で３０分間、自由膨潤させ、次いで、更に遠心分離機で水切りした後の吸水倍率（単位；［ｇ／ｇ］）を意味する。
【００３６】
（ｂ）「ＡＡＰ」（ＥＲＴ４４２．２−０２）
「ＡＡＰ」とは、Absorption Against Pressureの略称であり、加圧下吸水倍率を意味する。具体的には、０．９ｇの吸水剤組成物を、大過剰の０．９重量％塩化ナトリウム水溶液に対して、１時間、２．０６ｋＰａ（０．３ｐｓｉ）での荷重下で膨潤させた後の吸水倍率（単位；［ｇ／ｇ］）を意味する。
【００３７】
（ｃ）「Ｅｘｔ」（ＥＲＴ４７０．２−０２）
「Ｅｘｔ」とは、Extractablesの略称であり、水可溶分（水可溶成分量）を意味する。具体的には、０．９重量％塩化ナトリウム水溶液２００ｍｌに対して吸水剤組成物１．０ｇを添加し、長さ３０ｍｍのスターラーチップを用いて５００ｒｐｍで１６時間攪拌した後、溶解したポリマー量をｐＨ滴定で測定した値（単位；重量％）を意味する。
【００３８】
（ｄ）「Ｒｅｓｉｄｕａｌ  Ｍｏｎｏｍｅｒｓ」（ＥＲＴ４１０．２−０２）
「Ｒｅｓｉｄｕａｌ  Ｍｏｎｏｍｅｒｓ」とは、吸水剤組成物中に残存するモノマー量を意味する。具体的には、０．９重量％塩化ナトリウム水溶液２００ｍｌに対して吸水剤組成物０．５ｇを添加し、長さ３０ｍｍのスターラーチップを用いて５００ｒｐｍで２時間攪拌した後、溶解した残存モノマー量を高速液体クロマトグラフィーで測定した値（単位；ｐｐｍ）を意味する。
【００３９】
（ｅ）「ＰＳＤ」（ＥＲＴ４２０．２−０２）
「ＰＳＤ」とは、Particle Size Distributionの略称であり、篩分級により測定される粒度分布を意味する。なお、重量平均粒子径（Ｄ５０）及び粒子径分布とその幅（対数標準偏差σζ）は、欧州公告特許第１５９４５５６号「（１）Average Particle Diameter and Distribution of particle Diameter」に記載された方法により測定する。
【００４０】
（ｆ）「ＳＦＣ」及び「ＧＢＰ」
「ＳＦＣ」とは、Saline Flow Conductivityの略称であり、生理食塩水流れ誘導性を意味する。「ＧＢＰ」とは、Gel Bed Permeabilityの略称であり、ゲル床透過性を意味する。これら「ＳＦＣ」及び「ＧＢＰ」は、本発明において、荷重下又は無荷重下での膨潤ゲルの粒子間を通過する液の流れ性を示す、「通液性」を測定する代表的な方法である。
【００４１】
「ＳＦＣ（生理食塩水流れ誘導性）」は、荷重２．０７ｋＰａでの吸水性樹脂に対する０．６９重量％塩化ナトリウム水溶液の通液性を指し、米国特許第５６６９８９４号に開示されたＳＦＣ試験方法に準じて測定する。又、「ＧＢＰ」は、荷重下又は自由膨張での吸水性樹脂に対する０．６９重量％塩化ナトリウム水溶液の通液性を指し、国際公開第２００５／０１６３９３号に開示されたＧＢＰ試験方法に準じて測定する。
【００４２】
（１−５）その他
本明細書において、範囲を示す「Ｘ〜Ｙ」は、「Ｘ以上、Ｙ以下」であることを意味する。また、重量の単位である「ｔ（トン）」は、「Metric ton（メトリック  トン）」を意味する。更に、特に注釈の無い限り、「ｐｐｍ」は、「重量ｐｐｍ」又は「質量ｐｐｍ」を意味する。また、「重量」と「質量」、「重量％」と「質量％」、「重量部」と「質量部」は、それぞれ同義語として扱う。そして、「〜酸（塩）」は、「〜酸及び／又はその塩」を意味し、「（メタ）アクリル」は、「アクリル及び／又はメタクリル」を意味する。
【００４３】
〔２〕吸水性樹脂の製造方法
本発明に係る吸水剤組成物の主成分として使用される吸水性樹脂、好ましくは吸水性樹脂粒子の製造方法について、以下に説明する。
【００４４】
（２−１）重合工程
本発明における重合工程とは、酸基含有不飽和単量体を重合することによって、含水ゲル状架橋重合体（以下、「含水ゲル」と称する）を得る工程である。
【００４５】
（酸基含有不飽和単量体（架橋剤を除く））
本発明の実施形態において、消臭効果及び吸水特性の観点から、酸基含有不飽和単量体を重合して得られる架橋構造を有する吸水性樹脂が必須に用いられる。当該酸基含有不飽和単量体としては、本発明においてはアクリロニトリル等の、重合後の加水分解によって酸基となる単量体も含まれるが、好ましくは重合時に酸基を有する単量体、より好ましくはカルボン酸及び／又はその塩を含有する不飽和単量体が使用される。
【００４６】
上記酸基含有不飽和単量体を重合して得られる吸水性樹脂としては、具体的には、ポリアクリル酸（部分）中和物架橋体等のポリカルボン酸（塩）系（部分）中和物架橋体、澱粉−アクリロニトリルグラフト重合体の加水分解物、澱粉−アクリル酸グラフト重合体の中和物、酢酸ビニル−アクリル酸エステル共重合体のケン化物、カルボキシメチルセルロース架橋体、アクリロニトリル共重合体若しくはアクリルアミド共重合体の加水分解物又はこれらの架橋体、カチオン性モノマーの架橋体、カルボキシル基含有架橋ポリビニルアルコール変性物、架橋イソブチレン−無水マレイン酸共重合体、２−アクリルアミド−２−メチルプロパンスルホン酸とアクリル酸の架橋体等が挙げられる。そのなかでも、ポリカルボン酸（塩）系吸水性樹脂、特に、アクリル酸及び／又はその塩（中和物）を主成分とする単量体を重合して得られるポリアクリル酸（部分）中和物架橋体（「ポリアクリル酸（塩）系吸水性樹脂」とも称する）がより好ましい。
【００４７】
上記ポリアクリル酸（塩）系吸水性樹脂等のように、吸水性樹脂が酸基の中和物を含む場合、当該酸基の中和率（吸水性樹脂中の酸基を１００モル％としたときの全酸基に対する中和されている酸基のモル％）としては、１０〜１００モル％が好ましく、２０〜９０モル％がより好ましく、３０〜８０モル％が更に好ましく、４０〜８０モル％が特に好ましい。当該中和率を上記範囲内とすることで、本発明における吸水性樹脂の消臭効果の低下を抑制することができる。
【００４８】
（グラフト成分又はその他の単量体）
本発明の実施形態において、酸基含有不飽和単量体として、アクリル酸（塩）を主成分として用いる場合には、主成分であるアクリル酸（塩）に対して、０〜３０重量％のグラフト高分子成分（例えば、吸水性樹脂微粉、ポリビニルアルコール、澱粉、セルロース等）を任意に含めることもできる。
【００４９】
また、上記併用されるその他の単量体としては、具体的には、メタクリル酸、（無水）マレイン酸、フマル酸、クロトン酸、イタコン酸、ビニルスルホン酸、２−（メタ）アクリルアミド−２−メチルプロパンスルホン酸、（メタ）アクリロキシアルカンスルホン酸及びそのアルカリ金属塩又はアンモニウム塩、Ｎ−ビニル−２−ピロリドン、Ｎ−ビニルアセトアミド、（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、メトキシポリエチレングリコール（メタ）アクリレート、ポリエチレングリコール（メタ）アクリレート、イソブチレン、ラウリル（メタ）アクリレート等の水溶性又は疎水性の不飽和単量体等が挙げられ、これらを共重合成分とするものも含まれる。当該その他の単量体の使用量は、主成分であるアクリル酸（塩）に対して、０〜３０モル％（単量体全体ではアクリル酸（塩）が約７７モル％以上）が好ましく、０〜１０モル％（単量体全体ではアクリル酸（塩）が約９１モル％以上）がより好ましい。
【００５０】
（内部架橋剤）
本発明の実施形態において、用いられる吸水性樹脂には架橋構造が必須である。当該架橋構造としては、架橋剤を使用しない自己架橋型のものでも、一分子内に２個以上の重合性不飽和基又は反応性基を有する架橋剤（内部架橋剤）を使用したものでもよく、好ましくは当該内部架橋剤を共重合又は反応させたものがよい。
【００５１】
上記内部架橋剤として、具体的には、Ｎ，Ｎ’−メチレンビス（メタ）アクリルアミド、（ポリ）エチレングリコールジ（メタ）アクリレート、（ポリ）プロピレングリコールジ（メタ）アクリレート、トリメチロールプロパンジ（メタ）アクリレート、トリメチロールプロパントリ（メタ）アクリレート、グリセリントリ（メタ）アクリレート、グリセリンアクリレートメタクリレート、エチレンオキシド変性トリメチロールプロパントリ（メタ）アクリレート、ペンタエリスリトールテトラ（メタ）アクリレート、ジペンタエリスリトールヘキサ（メタ）アクリレート、トリアリルシアヌレート、トリアリルイソシアヌレート、トリアリルホスフェート、トリアリルアミン、ポリ（メタ）アリロキシアルカン、（ポリ）エチレングリコールジグリシジルエーテル、グリセロールジグリシジルエーテル、エチレングリコール、ポリエチレングリコール、プロピレングリコール、グリセリン、ペンタエリスリトール、エチレンジアミン、エチレンカーボネート、プロピレンカーボネート、ポリエチレンイミン、グリシジル（メタ）アクリレート等が挙げられる。
【００５２】
これら内部架橋剤は、単独で用いても、二種以上を適宜併用してもよいが、最終的に得られる吸水剤組成物の吸水特性等の観点から、二個以上の重合性不飽和基を有する架橋剤を用いることが好ましい。また、上記内部架橋剤の使用量は、上記酸基含有不飽和単量体（架橋剤を除く）に対して、０．００１〜２モル％が好ましく、０．００５〜０．５モル％がより好ましく、０．０１〜０．２モル％が更に好ましく、０．０３〜０．１５モル％が特に好ましい。当該内部架橋剤の使用量を上記範囲内とすることで、本発明における吸水性樹脂に十分な吸水特性を付与することができる。なお、後述する劣化可溶分を低減（例えば４０％以下）するには、例えば、内部架橋剤量を増量（例えば０．１モル％以上）することが一つの手段である。また重合時に水溶性連鎖移動剤を使用することにより、劣化可溶分を低減してもよい。
【００５３】
上記内部架橋剤は、酸基含有不飽和単量体の中和前又は中和後、或いは、重合前、重合途中又は重合後に添加すればよく、また、一種又は二種以上を、一括添加しても分割添加してもよい。なお、架橋構造の有無は、前記（１−１）に規定されている水膨潤性又は水不溶性の有無を確認することによって確認することができる。
【００５４】
（重合開始剤）
本発明の実施形態において、使用される重合開始剤は、重合の形態によって適宜選択されるため、特に限定されない。重合開始剤の例としては、光分解型重合開始剤、熱分解型重合開始剤、レドックス系重合開始剤等が挙げられる。当該重合開始剤の使用量は、物性（例えば、吸水特性）の観点から、上記酸基含有不飽和単量体に対して、０．０００１〜２モル％が好ましく、０．０１〜０．１モル％がより好ましい。当該重合開始剤の使用量を上記範囲内とすることで、本発明における水膨潤性又は水不溶性の高分子ゲル化剤としての吸水性樹脂の吸水特性を高く維持しつつ、残存モノマーを低減することができる。
【００５５】
なお、上記光分解型重合開始剤としては、ベンゾイン誘導体、ベンジル誘導体、アセトフェノン誘導体、ベンゾフェノン誘導体、又はアゾ化合物等が挙げられる。上記熱分解型重合開始剤としては、過硫酸ナトリウム、過硫酸カリウム、又は過硫酸アンモニウム等の過硫酸塩；過酸化水素、ｔ−ブチルパーオキシド、又はメチルエチルケトンパーオキシド等の過酸化物；或いは、２，２’−アゾビス（２−アミジノプロパン）ジヒドロクロリド、又は２，２’−アゾビス［２−（２−イミダゾイン−２−イル）プロパン］ジヒドロクロリド等のアゾ化合物等が挙げられる。更に、上記レドックス系重合開始剤としては、上記過硫酸塩又は過酸化物と、Ｌ−アスコルビン酸又は亜硫酸水素ナトリウム等の還元性化合物との組み合わせが挙げられる。また、上記光分解型重合開始剤と熱分解型重合開始剤との併用も、好ましい態様として挙げられる。
【００５６】
（重合方法）
本発明における吸水性樹脂は、上述の酸基含有不飽和単量体（以下、単に「単量体」と称する）をバルク重合又は沈殿重合することでも得られるが、吸水特性及び重合制御の容易性等の観点から、当該単量体を水溶液（以下、「単量体水溶液」と称する）とした、噴霧重合、液滴重合、水溶液重合、又は逆相懸濁重合が好ましく、なかでも、生産時の安定性や生産性、吸水特性（吸水倍率／加圧下吸水倍率）の観点から、水溶液重合、又は逆相懸濁重合が特に好ましい。
【００５７】
上記単量体水溶液を用いる場合、その単量体の濃度（含有量）は、単量体水溶液の温度又は単量体の種類に依存するため、特に限定されないが、１０〜７０重量％が好ましく、２０〜６０重量％がより好ましい。単量体水溶液中の単量体の濃度を上記範囲内とすることで、本発明における吸水性樹脂の吸水特性を高くすることができる。また、単量体水溶液を重合するとき、特に水溶液重合を行う場合には、水以外の溶媒を必要に応じて併用してもよく、その溶媒の種類は特に限定されない。なお、後述するように、着色防止や劣化防止の観点から、吸水剤組成物の鉄（Ｆｅ）量は少ないほど好ましく、中和に用いる塩基中のＦｅ量の制御等を行うことにより、後述の範囲とする。本発明における酸基含有不飽和単量体中（固形分当たり）の鉄（Ｆｅ）量は、好ましくは２ｐｐｍ以下、より好ましくは１．５ｐｐｍ以下、更に好ましくは１ｐｐｍ以下、特に好ましくは０．５ｐｐｍ以下である。Ｆｅ量の下限は、コストや重合速度から、好ましくは０．００１ｐｐｍであり、さらに好ましくは０．０１ｐｐｍである。
【００５８】
なお、上記水溶液重合とは、分散溶媒を用いずに単量体水溶液を重合する方法であり、例えば、米国特許第４６２５００１号、同第４８７３２９９号、同第４２８６０８２号、同第４９７３６３２号、同第４９８５５１８号、同第５１２４４１６号、同第５２５０６４０号、同第５２６４４９５号、同第５１４５９０６号、同第５３８０８０８号等の米国特許、並びに、欧州特許第０８１１６３６号、同第０９５５０８６号、同第０９２２７１７号等の欧州特許に開示されている。
【００５９】
また、上記逆相懸濁重合とは、単量体水溶液を疎水性有機溶媒に懸濁させて重合する方法であり、例えば、米国特許第４０９３７７６号、同第４３６７３２３号、同第４４４６２６１号、同第４６８３２７４号、同第５２４４７３５号等の米国特許に開示されている。上述した米国特許又は欧州特許に例示されている、単量体若しくは重合開始剤、又は重合後の乾燥方法等についても、本発明における実施形態に適用することができる。
【００６０】
上述した重合は、空気雰囲気下でも実施することができるが、着色防止の観点から、窒素やアルゴン等の不活性気体の雰囲気下（例えば、酸素濃度が１容積％以下）で実施することが好ましい。また、単量体又は単量体水溶液中の溶存酸素が、不活性気体で十分に置換（例えば、酸素が１［ｍｇ／ｌ］未満）された後に重合することが好ましい。
【００６１】
（２−２）ゲル粉砕工程
本発明におけるゲル粉砕工程とは、上記重合工程にて得られる含水ゲルを必要に応じて細断して、粒子状の含水ゲルを得る工程である。なお、重合の形態（例えば、ニーダー重合等）によっては、単量体の重合と含水ゲルの細断とが同時に行われる場合もある。
【００６２】
また、上記重合工程で得られる含水ゲルは、そのまま乾燥してもよいが、水溶液重合の場合、必要により重合時又は重合後にゲル解砕機（ニーダー、ミートチョッパー等）等を用いて含水ゲルを細断して、その後、乾燥することが好ましい。
【００６３】
本発明の実施形態において、含水ゲルの細断は、種々の方法を用いて行われ、特に限定されないが、例えば、ゲル解砕機として任意形状の多孔構造を有するスクリュー型押出機を用いる細断方法が挙げられる。
【００６４】
また、上記粒子状含水ゲルの重量平均粒子径としては、０．１〜５０ｍｍが好ましく、０．２〜１０ｍｍがより好ましく、０．５〜５ｍｍが更に好ましい。粒子状含水ゲルの重量平均粒子径を上記範囲内とすることで、本発明における吸水性樹脂ないし吸水剤組成物の吸水特性を高くすることができる。
【００６５】
（２−３）乾燥工程
本発明における乾燥工程とは、上記粒子状含水ゲル（含水ゲルを含む）を乾燥させて、乾燥重合体を得る工程である。当該乾燥方法としては、特に限定されないが、例えば、加熱乾燥、熱風乾燥、減圧乾燥、赤外線乾燥、マイクロ波乾燥、ドラムドライヤー乾燥、疎水性有機溶剤との共沸脱水、高温水蒸気を用いた高湿乾燥等が挙げられる。なかでも、生産性や吸水特性の観点から、乾燥方法としては、熱風乾燥又は共沸脱水が好ましく、通常６０〜２５０℃、好ましくは１００〜２２０℃、より好ましくは１２０〜２００℃の温度範囲内で乾燥される。
【００６６】
また、乾燥時間は、粒子状含水ゲルの表面積、含水率及び乾燥機の種類等に依存するため、得られる吸水剤組成物の含水率が目的とする範囲内となるように、適宜設定されるが、吸水性樹脂ないし吸水剤組成物の色調や吸水特性の観点から、１０秒〜２時間が好ましく、１分〜１．５時間がより好ましく、１０分〜１時間が更に好ましい。
【００６７】
なお、上記ゲル粉砕工程で排出された粒子状含水ゲルが乾燥工程に導入されるまでの時間は、着色性の観点から、短い方が望ましく、好ましくは２時間以内、より好ましくは１時間以内、更に好ましくは３０分以内、特に好ましくは１０分以内、最も好ましくは２分以内である。
【００６８】
（２−４）粉砕工程
本発明における粉砕工程とは、上記乾燥工程で得られる乾燥重合体を必要により所定範囲の大きさの粒子に粉砕する工程である。当該粉砕方法としては、特に限定されないが、例えば、振動ミル、ロールグラニュレーター、ナックルタイプ粉砕機、高速回転式粉砕機（ピンミル、ハンマーミル、スクリューミル、ロールミル等）、円筒状ミキサー等を用いて行う方法が挙げられる。
【００６９】
（２−５）分級工程
本発明における分級工程（第一分級工程）とは、上記乾燥工程後の乾燥重合体（更に必要により上記粉砕工程で粉砕された乾燥重合体）を、所定の粒度を有する粒子のみに選別して、吸水性樹脂粉末を得る工程である。当該分級方法としては、特に限定されないが、例えば、篩を用いた篩分級が挙げられる。より具体的には、得られる吸水性樹脂粉末の粒子径を１５０〜８５０μｍとする場合、粉砕された乾燥重合体を目開き８５０μｍの篩で篩分けた後、目開き８５０μｍの篩を通過した乾燥重合体を、目開き１５０μｍの篩で篩分ける。これにより、目開き１５０μｍの篩上に残存する乾燥重合体が粒子径１５０〜８５０μｍの吸水性樹脂粉末となる。
【００７０】
このようにして得られる吸水性樹脂粉末は、単位重量当たりの表面積が大きくなるため、吸水速度の向上のみならず、付加機能（特に消臭機能）もより発揮し易くなる。なお、当該吸水性樹脂粉末の粒子形状としては、特に限定されず、球状、破砕状、不定形状等が挙げられるが、表面積の大きさの観点から、不定形破砕状が好ましい。また、その嵩比重（ＪＩＳ  Ｋ−３３６２で規定）は、吸水剤組成物の物性（例えば、吸水特性）の観点から、０．４０〜０．８０［ｇ／ｍｌ］が好ましく、０．５０〜０．７５［ｇ／ｍｌ］がより好ましく、０．６０〜０．７３［ｇ／ｍｌ］が更に好ましい。
【００７１】
また、当該吸水性樹脂粉末の含水率（吸水性樹脂、吸水剤組成物に含有されている水分量；吸水性樹脂、吸水剤組成物１ｇを１８０℃で３時間にわたって乾燥させたときの乾燥減量で規定）は、得られる吸水剤組成物の物性（例えば、吸水特性）や取り扱い性の観点から、常温（２０〜２５℃、特に２５℃）で流動性を示すことが求められ、好ましくは０．２〜３０重量％、より好ましくは０．３〜１５重量％、更に好ましくは０．５〜１０重量％である。当該含水率を上記範囲内とすることで、吸水性樹脂粉末の耐衝撃性が向上し、付加機能（特に消臭機能）も高く維持することができる。一方、当該含水率が過度に高い場合、吸水性能の低下のみならず、天然成分の分解が促進され、場合によっては付加機能の経時劣化が生じることもある。
【００７２】
また、当該吸水性樹脂粉末の粒度として、重量平均粒子径（Ｄ５０）は、２００〜７００μｍが好ましく、３００〜６００μｍがより好ましく、４００〜５００μｍが更に好ましい。また、上記吸水性樹脂粉末における、粒子径が１５０μｍ以上、８５０μｍ未満の粒子の割合は、９０重量％以上が好ましく、９５重量％以上がより好ましく、９８重量％以上が更に好ましい（上限１００重量％）。更に、上記吸水性樹脂粉末における、粒子径が３００μｍ以上の粒子の割合は、６０重量％以上が好ましく、６５重量％以上がより好ましく、７０重量％以上が更に好ましく、７５重量％以上が特に好ましい。粒度を上記範囲内とすることで、本発明における吸水性樹脂の表面架橋後の物性（特に、加圧下吸水倍率や通液性）、更には吸湿ブロッキング率をより向上させることができ、特に衛生材料に好適な吸水性樹脂組成物を得ることができる。
【００７３】
なお、上記粒度は、表面架橋後の吸水性樹脂粒子、更には最終製品としての吸水剤組成物にも適用される。そのため、表面架橋後の吸水性樹脂粒子において、上記範囲の粒度を維持するように、表面架橋処理されることが好ましい。更に、表面架橋後に必要に応じて、表面架橋後の凝集物の破砕（凝集粒子を解す操作）や、分級（第二分級工程）、造粒等で、粒度を調整してもよい。
【００７４】
（２−６）表面架橋工程
本発明における表面架橋工程とは、上述した工程を経て得られる吸水性樹脂粉末の表面層（吸水性樹脂粉末の表面から数１０μｍ内側までの部分）に、更に架橋密度の高い部分を設ける工程であり、吸水性樹脂粉末表面でのラジカル架橋又は表面重合、表面架橋剤との架橋反応等により形成される。
【００７５】
本発明の実施形態において、吸水剤組成物に用いられる吸水性樹脂として、上記の重合工程、乾燥工程、粉砕工程、及び分級工程を経て得られる吸水性樹脂粉末を用いてもよいが、表面架橋（二次架橋）された吸水性樹脂粒子を用いることが好ましい。表面架橋（二次架橋）することで、加圧下吸水倍率（ＡＡＰ）や通液性（例えば、ＳＦＣやＧＢＰ）が向上する。従って、例えば、紙オムツとしての吸水剤組成物の吸水性能が向上するのみならず、吸水剤組成物が膨潤した後でも、吸水剤組成物の粒子間に隙間が保持されるため、付加機能（特に消臭機能）も向上する。
【００７６】
上述した表面架橋工程において用いられる架橋剤（表面架橋剤）としては、特に限定されないが、例えば、米国特許第５４０９７７１号、同第６２２８９３０号、同第６０７１９７６号、同第６２５４９９０号等に例示されている架橋剤が挙げられる。より具体的には、モノ、ジ、トリ、テトラ又はポリエチレングリコール、モノプロピレングリコール、１，３−プロパンジオール、ジプロピレングリコール、２，３，４−トリメチル−１，３−ペンタンジオール、ポリプロピレングリコール、グリセリン、ポリグリセリン、２−ブテン−１，４−ジオール、１，４−ブタンジオール、１，３−ブタンジオール、１，５−ペンタンジオール、１，６−ヘキサンジオール、又は１，２−シクロヘキサンジメタノール等の多価アルコール化合物；エチレングリコールジグリシジルエーテル、又はグリシドール等のエポキシ化合物；エチレンジアミン、ジエチレントリアミン、トリエチレンテトラミン、テトラエチレンペンタミン、ペンタエチレンヘキサミン、ポリエチレンイミン、ポリアミドポリアミン等の多価アミン化合物；エピクロロヒドリン、エピブロムヒドリン、又はα−メチルエピクロロヒドリン等のハロエポキシ化合物；上記多価アミン化合物と上記ハロエポキシ化合物との縮合物；２−オキサゾリジノン等のオキサゾリジノン化合物；エチレンカーボネート等のアルキレンカーボネート化合物；等が挙げられる。これら化合物のなかでも、本発明に係る吸水性樹脂の吸水特性の効果を最大限にするという観点から、オキサゾリジノン化合物、アルキレンカーボネート化合物、多価アルコール化合物のうちの一種又は二種以上を用いることが好ましく、炭素数２〜１０の多価アルコール化合物がより好ましく、炭素数３〜８の多価アルコール化合物が更に好ましい。特に好ましくは、これら多価アルコールとその他の表面架橋剤（好ましくは、オキサゾリジノン化合物ないしアルキレンカーボネート化合物）が併用される。
【００７７】
また、表面架橋剤の使用量（複数の表面架橋剤を使用する場合は、その合計量）は、用いる化合物や組み合わせ等にもよるが、吸水性樹脂粉末１００重量部に対して、０．００１〜１０重量部が好ましく、０．０１〜５重量部がより好ましい。表面架橋剤の使用量を上記範囲内とすることで、本発明における吸水性樹脂の吸水特性をより向上させることができる。
【００７８】
本発明の実施形態において、表面架橋後の物性の観点から、表面架橋時に水を用いることが好ましい。この場合、水の使用量としては、用いられる吸水性樹脂粉末の含水率にもよるが、吸水性樹脂粉末１００重量部に対して、０．５〜２０重量部が好ましく、０．５〜１０重量部がより好ましい。更に、水以外に親水性有機溶剤を用いることもできる。この場合、親水性有機溶剤の使用量は、吸水性樹脂粉末１００重量部に対して、０〜５重量部が好ましく、０〜３重量部がより好ましい。
【００７９】
また、上記水又は親水性有機溶剤の吸水性樹脂粉末への添加又は混合方法としては、特に限定されないが、水、親水性有機溶剤、又はこれらの混合物を予め用意した後、吸水性樹脂粉末に噴霧又は滴下して混合する方法が好ましく、噴霧して混合する方法がより好ましい。上記噴霧混合を行う場合、噴霧される液滴（水、親水性有機溶剤、又はこれらの混合物）の大きさは、３００μｍ以下が好ましく、２００μｍ以下がより好ましい。液滴の大きさを上記範囲内とすることで、本発明における吸水性樹脂の表面架橋後の物性をより向上させることができる。更に、本発明に係る吸水性樹脂の吸水特性の効果を妨げない範囲内で、水不溶性微粒子又は界面活性剤を混合時に共存させてもよい。
【００８０】
本発明の架橋工程において、上記表面架橋剤が添加、又は混合された吸水性樹脂粉末は、その後、好ましくは加熱処理される。加熱処理を行うことによって表面架橋剤が反応し、吸水性樹脂の吸水倍率（ＣＲＣ）や加圧下吸水倍率（ＡＡＰ）を後述する好ましい範囲に調節することができるだけでなく、いわゆるゲルブロッキングを防止することができるという効果が得られる。当該加熱処理の温度（吸水性樹脂粉末と表面架橋剤との混合物の温度）としては、１００〜２５０℃が好ましく、１５０〜２５０℃がより好ましい。また、加熱処理の時間としては、１分〜２時間が好ましい。なお、加熱処理時の温度と時間の組み合わせとしては、１８０℃で０．１〜１．５時間、２００℃では０．１〜１時間が好ましい。
【００８１】
当該表面架橋工程の前後での吸水倍率（ＣＲＣ）を、好ましくは１〜２０［ｇ／ｇ］の範囲、より好ましくは２〜１５［ｇ／ｇ］の範囲に低下するまで表面架橋を行うことで、表面架橋後の吸水性樹脂粒子の加圧下吸水倍率（ＡＡＰ）が高まる。その結果として、表面架橋後の吸水性樹脂及び得られる吸水剤組成物のＡＡＰ（ＥＲＴ４４２．２−０２で規定）が、１５［ｇ／ｇ］以上、より好ましくは２０〜４５［ｇ／ｇ］、更に好ましくは２５〜４０［ｇ／ｇ］、特に好ましくは２８〜４０［ｇ／ｇ］となり、本発明における吸水剤組成物に付与した付加機能（特に消臭機能）もより効果的に発揮することができる。
【００８２】
〔３〕吸水剤組成物及びその製造方法
（３−１）吸水剤組成物
本発明に係る吸水剤組成物は、主成分である吸水性樹脂以外に、付加機能を付与する天然成分、特に天然の植物成分と、長期間保管した後であっても当該付加機能を維持させる経時劣化防止剤とを含んだ組成物である。従って、天然成分を使用しない場合や、経時劣化防止剤のみを使用する場合には、付加機能（特に消臭機能）が低下するおそれ、又は安全性や臭気の問題が発生するおそれがあるため、好ましくない。
【００８３】
なお、上記吸水剤組成物中の吸水性樹脂の割合（吸水性樹脂の固形分）は、好ましくは５０重量％以上、１００重量％未満、より好ましくは６０〜９９．９重量％、更に好ましくは７０〜９９重量％、特に好ましくは８０〜９８．９重量％である。吸水性樹脂の割合を上記範囲内とすることで、本発明に係る吸水剤組成物の吸水特性を向上させることができる。また、主成分として使用される吸水性樹脂は、特に限定されないが、本発明では、吸水特性の観点から、表面架橋が施された吸水性樹脂粒子であることが好ましい。
【００８４】
（３−２）天然成分
本発明に係る「天然成分」とは、吸水性樹脂に対して、消臭、抗菌、芳香等の機能、特に好ましくは消臭機能を付加することができる成分であって、かつ生物が生産する成分、より好ましくは動植物由来の成分、更に好ましくは植物由来の成分（植物成分）を意味する。なお、本発明に係る天然成分としては、消臭機能を付加することができる植物成分が最も好ましい。なお、上記天然成分とは、吸水性樹脂以外の成分であり、前記吸水性樹脂の製造方法に用いられる原料成分（例えばグラフト成分や主鎖）は含まない。
【００８５】
上記天然成分の形態としては、単体の化合物として精製したものであってもよいが、過度の精製は経済的に不利となるため、一般的には混合物の形態でよく、例えば、植物粉末等の天然物自体、天然物から抽出したエキス（精油）、食品加工業又は食物加工業の製造過程で副生成物として得られる植物滓又は抽出滓等が挙げられる。また、当該天然成分は、吸水性樹脂への添加の容易性及び均一な混合性の観点から、常温（２０〜２５℃、特に２５℃）で液体又は水溶液の形態であることが好ましい。常温で固体の成分は粉末で混合してもよいが、水溶液として吸水性樹脂に混合することがより好ましい。
【００８６】
また、本発明における天然成分が、上記植物粉末等の天然物自体又は天然物から抽出した常温で固体の成分、或いはエキス（精油）を担持させた粉体である場合、これら天然成分の粒子径は、通常、０．００１〜１０００μｍであり、好ましくは１〜６００μｍである。更に、当該粉体の重量平均粒子径（Ｄ５０）は、５００μｍ以下が好ましく、３００μｍ以下がより好ましい。当該重量平均粒子径（Ｄ５０）が５００μｍを超えると、人尿等の体液と吸水剤組成物とが接触したときに、天然成分に含まれる有効成分の作用が不十分となり、消臭、抗菌、芳香等の機能を安定的に付加することができないおそれがある。なお、吸水性樹脂の重量平均粒子径（Ｄ５０）よりも、上記天然成分を担持させた粉体の重量平均粒子径（Ｄ５０）の方が小さい場合には、消臭等の機能をより安定的に付加することができるため、より好ましい。更に、上記植物粉末等の粉体成分を、下記ドライブレンド法で混合する場合には、バインダーを添加することも好適であり、該バインダーとしては、水、多価アルコール、炭素数３〜６のポリオール、ポリエチレングリコール等が好ましい。すなわち、本発明に係る吸水剤は、好ましくはポリオールを含む。ポリオールの好適な含有量は後述の範囲である。
【００８７】
上述した消臭機能を付加することができる植物成分の原料植物としては、ツバキ科、アカネ科、イネ科、ブナ科等が挙げられ、より好ましくはツバキ科、イネ科が挙げられる。なお、ツバキ科の植物としては、ツバキ、サザンカ、茶の木、ヒサカキ、モッコク等が挙げられ、より好ましくは茶の木が挙げられる。アカネ科の植物としては、アカネ、コーヒーノキ、ヤエヤマアオキ等が挙げられ、より好ましくはコーヒーノキが挙げられる。イネ科の植物としては、イネ、ササ、タケ、トウモロコシ、小麦等が挙げられ、より好ましくはササ、タケが挙げられる。ブナ科の植物としては、ブナ、コナラ、ミズナラ、オーク等が挙げられ、より好ましくはオークが挙げられる。また、上記茶の木の葉又は茎を加工して得られる、緑茶、紅茶、烏龍茶、プーアル茶等も消臭機能を付加することができる植物成分として挙げられる。
【００８８】
上述した消臭機能を付加することができる植物由来の成分としては、植物に含まれるポリフェノールやカフェイン等が挙げられ、好ましくは、ツバキ科、アカネ科、イネ科、ブナ科等の植物に含まれるポリフェノールやカフェイン等が挙げられ、植物に含まれるポリフェノールを含んでいることが特に好ましい。
【００８９】
上記植物に含まれるポリフェノールとしては、フラボノイド、フェノール酸、エラグ酸、リグナン、クルクミン、クマリンを含むポリフェノールが好ましく、フラボノイド、エラグ酸、リグナンを含むポリフェノールがより好ましく、フラボノイドを含むポリフェノールが更に好ましい。前記フラボノイドとしては、カテキン、アントシアニン、タンニン、ルチン、イソフラボンが含まれていることが好ましく、カテキン、タンニンを含んでいることがより好ましい。前記カテキンとしては、好ましくは茶カテキン、茶カテキンの誘導体が挙げられる。前記タンニンとしては、加水分解性タンニンと縮合型タンニンとが挙げられるが、縮合型タンニンがより好ましい。
【００９０】
また、本発明における実施形態では、天然成分として、カテキン、タンニン、イソフラボン等のフラボノイド等からなるポリフェノールやカフェイン等から選ばれる少なくとも一種、好ましくは二種以上、より好ましくは三種以上の植物成分を、０を超えて、１００重量％以下の割合で含有してもよい。当該植物成分としては、好ましくは、タンニン、タンニン酸、五倍子、没食子及び没食子酸から選ばれる少なくとも一種が挙げられる。ポリフェノールの分子量は適宜選択されるが、５００〜２００００が好ましく、１０００〜１００００がより好ましい。また、前記タンニンとしては、加水分解性タンニンと縮合型タンニンとが挙げられるが、縮合型タンニンがより好ましい。
【００９１】
上記天然成分の使用量は、その目的とする付加機能に応じて適宜決定すればよいが、吸水性樹脂の固形分に対して、好ましくは０．００００１〜１５重量％、より好ましくは０．０００１〜１０重量％、更に好ましくは０．００１〜７重量％、特に好ましくは０．０１〜６重量％である。当該使用量が０．００００１重量％未満では、十分な付加機能を付与することができないおそれがある。また、当該天然成分の使用量が１５重量％を超えると、使用量に見合った効果が得られないおそれがある。なお、上記天然成分の使用量は、天然成分を溶液で添加する場合には、溶媒を除いた固形分で規定される。
【００９２】
また、カフェイン及び／又はカテキン類の合計含有量、或いはタンニンの含有量を用いて、天然成分の使用量を決定することもできる。この場合、吸水性樹脂の固形分に対して、カフェイン及び／又はカテキン類の合計含有量が、好ましくは０．５ｐｐｍ〜１重量％、より好ましくは１０ｐｐｍ〜０．５重量％、更に好ましくは２０ｐｐｍ〜０．１重量％、特に好ましくは５０ｐｐｍ〜０．１重量％となるように、天然成分の使用量を決定すればよい。なお、カフェイン及び／又はカテキン類の合計含有量は、吸水剤組成物を水、生理食塩水、水−アルコール混合溶媒等で抽出し、必要により濃縮した後に、当該抽出液を液体クロマトグラフィー等で定量分析することで求められる。また、タンニンの含有量は、吸水剤組成物を水、生理食塩水、水−アルコール混合溶媒等で抽出し、必要により濃縮／乾固した後に、フォーリン試薬等を用いた吸光光度法等で定量分析することで求められる。
【００９３】
上記天然成分の使用量や、カフェイン及び／又はカテキン類の合計含有量、或いはタンニンの含有量に関しては、何れか一種を満たすことが好ましく、天然成分の使用量と、カフェイン及び／又はカテキン類の合計含有量、或いはタンニンの含有量との両方を満たすことがより好ましい。
【００９４】
（３−３）経時劣化防止剤
本発明に係る「経時劣化防止剤」とは、付加機能（特に消臭機能）が付与された吸水剤組成物を実使用まで、長期間（３０日間以上）保管した後においても、当該付加機能を維持させること（劣化防止）を目的として添加される化合物を指し、具体的には、酸化防止剤、保存剤、殺菌剤、抗菌剤、防腐剤及び防カビ剤等の合成又は天然成分、特に合成成分が該当する。そして、特に、上記天然成分以外の成分が好ましく、人工合成成分がより好ましい。
【００９５】
上記経時劣化防止剤の使用量は、その目的に応じて適宜決定すればよいが、吸水性樹脂の固形分に対して、好ましくは０．０５〜１２０ｐｐｍ、より好ましくは０．１〜１００ｐｐｍである。当該経時劣化防止剤の使用量が０．１ｐｐｍ未満の場合には、本発明における吸水性樹脂に十分な劣化防止効果を付与することができないおそれがある。また、当該経時劣化防止剤の使用量が１００ｐｐｍを超える場合は、紙オムツ等の吸収性物品として使用するときに、皮膚（肌）への負荷が大きくなり肌荒れやオムツ被れ等の問題を引き起こすおそれがある。なお、上記経時劣化防止剤の使用量は、経時劣化防止剤を溶液で添加する場合には、親水性溶媒等の溶媒を除いた固形分で規定される。
【００９６】
さらに、上記経時劣化防止剤の最適な使用量は、使用する上記天然成分と上記経時劣化防止剤との組み合わせにより異なる。具体的には、経時劣化防止剤は、上記天然成分を水溶液（特に１重量％の水溶液）として常温（２５℃）で３０日間保管したときにおける天然成分の減少量の割合で規定される付加機能の減少率が、好ましくは５０％以下、より好ましくは１０％以下、更に好ましくは１％以下となるように、その使用量を決定することが望ましい。
【００９７】
また、上述した天然成分に対する経時劣化防止剤の重量比（経時劣化防止剤／天然成分）は、好ましくは１／１００００〜１／１０、より好ましくは１／８０００〜１／５０、更に好ましくは１／６０００〜１／１００である。当該重量比が上記範囲外であると、十分な劣化防止効果が得られなかったり、過剰量の経時劣化防止剤が経済的に不利となったり、肌荒れ等の問題を引き起こしたりするおそれがある。また、天然成分に対して経時劣化防止剤を過剰に使用すると、経時劣化防止剤の種類によっては吸水性樹脂を劣化させる化合物（特に水溶性酸化剤や還元剤等）がある。従って、天然成分よりも少量の経時劣化防止剤を使用することが好ましい。
【００９８】
上記経時劣化防止剤は、常温（２０〜２５℃、特に２５℃）において粉体又は液体であればよく、更には親水性溶媒の溶液、例えば水溶液として吸水性樹脂に添加することもできる。また、天然成分の付加機能を保持する目的で、天然成分と混合した状態で吸水性樹脂に添加することがより好ましい。
【００９９】
上記経時劣化防止剤は、吸水剤組成物の付加機能（特に消臭機能）を維持又は向上させるものであれば特に限定されないが、上述した酸化防止剤、保存剤、殺菌剤、抗菌剤、防腐剤及び防カビ剤等から選ばれる少なくとも一種が該当する。
【０１００】
上記酸化防止剤としては、具体的には、２，６−ジ−ｔ−ブチル−ｐ−クレゾール（ＢＨＴ）、又は２，２’−メチレンビス（４−メチル−６−ｔ−ブチルフェノール）等のフェノール系酸化防止剤；ジラウリル−３，３’−チオジプロピオネート（ＤＬＴＤＰ）、又はジステアリル−３，３’−チオジプロピオネート（ＤＳＴＤＰ）等の硫黄系酸化防止剤；トリフェニルホスファイト（ＴＰＰ）、又はトリイソデシルホスファイト（ＴＤＰ）等のリン系酸化防止剤；オクチル化ジフェニルアミン、Ｎ−ｎ−ブチル−ｐ−アミノフェノール、又はＮ，Ｎ−ジイソプロピル−ｐ−フェニレンジアミン等のアミン系酸化防止剤；Ｌ−アスコルビン酸、Ｌ−アスコルビン酸ナトリウム、Ｄ−アスコルビン酸、又はＤ−アスコルビン酸ナトリウム等のアスコルビン酸類；エリソルビン酸、又はエリソルビン酸ナトリウム等のエリソルビン酸類；没食子酸、没食子酸メチル、没食子酸エチル、没食子酸ｎ−プロピル、没食子酸イソアミル、没食子酸オクチル、又は没食子酸ラウリル等の没食子酸類；プロトカテキュ酸、又はプロトカテキュ酸エチル等のプロトカテキュ酸類；２−メルカプトベンズイミダゾール等のベンズイミダゾール類；ブチルヒドロキシアニソール等のアルキルヒドロキシアニソール類；等が挙げられる。
【０１０１】
上記保存剤としては、具体的には、ソルビン酸等が挙げられる。
【０１０２】
上記殺菌剤又は上記抗菌剤としては、具体的には、テトラクロロイソフタロニトリル（ＴＰＮ）、キャブタン、ピンクロゾリン剤、ブラシミドン剤、ベンチアゾール剤、第四級アンモニウム塩、フェノール化合物、第四ピリジニウム塩、過酸、ホルムアルデヒド、抗生物質（例えば、ペニシリン、ストレプトマイシン、クロラムフェニルアルコール等）、Ｎ−クロルスクシンイミド、石灰、硫黄、有機硫黄剤（例えば、ジネブ、マンネブ、チオジアジン剤、チウラム剤等）、モノチオカルバベート、ジチオカルバベート、チオジアジン、スルホンアミド、フタルイミド、石油エーテル、ナフトキノン、ベンゾキノン、ジスルフィド、第二水銀化合物、テトラヒドロフタルイミド、アルセネート、第二銅塩、有機銅剤（８−オキシキノリン銅等）、グアニジン塩、トリアジン、グリオキサリジン塩、キノリニウム塩、又はフェニルクロトネート等が挙げられる。
【０１０３】
上記防腐剤又は上記防カビ剤としては、具体的には、ハロゲン供給剤、特に塩素供給剤、例えば、クロロ−シアヌル酸類又はその塩、特に、ジクロロイソシアヌル酸モノ−ナトリウム又はカリウム；ヒドロキシキノン類、亜硫酸塩、銀塩又は銅塩等が挙げられる。
【０１０４】
上記経時劣化防止剤としては、上述したなかでも、エリソルビン酸、Ｌ−アスコルビン酸、亜硫酸塩類等から選ばれる水溶性還元剤、保存剤、殺菌剤、防腐剤及び防カビ剤として次亜塩素酸（塩）類等から選ばれる水溶性酸化剤、殺菌剤及び防カビ剤としてｏ−フェニルフェノール等のフェニルフェノール類（但し、メトシキフェノール類は除く）、殺菌剤として安息香酸又はそのエステル（好ましくはＣ１〜Ｃ２０、より好ましくはＣ１〜Ｃ１０のアルキルエステル）、殺菌剤としてヒドロキシ安息香酸又はそのエステル（好ましくはＣ１〜Ｃ２０、より好ましくはＣ１〜Ｃ１０のアルキルエステル）から選ばれる少なくとも一種の化合物が好ましく、安息香酸又はそのエステル、ヒドロキシ安息香酸又はそのエステルがより好ましい。
【０１０５】
上記安息香酸エステルとしては、具体的には、メチルパラベン（４−ヒドロキシ安息香酸メチル）、エチルパラベン（４−ヒドロキシ安息香酸エチル）、プロピルパラベン（４−ヒドロキシ安息香酸プロピル）、イソプロピルパラベン（４−ヒドロキシ安息香酸イソプロピル）、ブチルパラベン（４−ヒドロキシ安息香酸ブチル）、イソブチルパラベン（４−ヒドロキシ安息香酸イソブチル）、ベンジルパラベン（４−ヒドロキシ安息香酸ベンジル）等が挙げられ、これらのなかから選ばれるパラベンが好ましく使用される。また、ヒドロキシ安息香酸としては、具体的には、没食子酸が挙げられ、ヒドロキシ安息香酸エステルとしては、具体的には、没食子酸プロピルが挙げられる。
【０１０６】
上記酸化防止剤、保存剤、殺菌剤、抗菌剤、防腐剤及び防カビ剤等から選ばれる経時劣化防止剤のなかでも、酸化防止剤、保存剤がより好ましく、Ｌ−アスコルビン酸、Ｌ−アスコルビン酸ナトリウム、Ｄ−アスコルビン酸、Ｄ−アスコルビン酸ナトリウム等のアスコルビン酸類；エリソルビン酸、エリソルビン酸ナトリウム等のエリソルビン酸類；ソルビン酸カリウム、ソルビン酸ナトリウム等のソルビン酸類；没食子酸、没食子酸メチル、没食子酸エチル、没食子酸ｎ−プロピル、没食子酸イソアミル、没食子酸オクチル、没食子酸ラウリル、安息香酸ナトリウム、メチルパラベン（４−ヒドロキシ安息香酸メチル）、エチルパラベン（４−ヒドロキシ安息香酸エチル）、プロピルパラベン（４−ヒドロキシ安息香酸プロピル）、イソプロピルパラベン（４−ヒドロキシ安息香酸イソプロピル）、ブチルパラベン（４−ヒドロキシ安息香酸ブチル）、ベンジルパラベン（４−ヒドロキシ安息香酸ベンジル）等の安息香酸類；から選ばれる少なくとも一種の化合物がより好ましく、エリソルビン酸類、ソルビン酸類、安息香酸類から選ばれる少なくとも一種の化合物が更に好ましく、安息香酸類から選ばれる少なくとも一種の化合物が特に好ましい。特に、安息香酸（塩）又はそのエステル、ヒドロキシ安息香酸（塩）又はそのエステルがより好ましく、ヒドロキシ安息香酸のエステルが最も好ましい。
【０１０７】
（３−４）吸水剤組成物の製造方法
本発明に係る吸水剤組成物は、前記〔２〕で説明した吸水性樹脂粒子に天然成分及び劣化防止剤を添加して混合することによって得られるが、その製造方法については特に限定されない。例えば、天然成分と経時劣化防止剤との混合物を吸水性樹脂に添加する方法や、天然成分と経時劣化防止剤とをそれぞれ別々に吸水性樹脂に添加する方法等が挙げられる。
【０１０８】
更には上記天然成分及び／又は経時劣化防止剤が液状物の場合、具体的には常温（２０〜２５℃、特に２５℃）で液体の場合、或いは、水、水性液、有機溶媒等に溶解した溶液の場合には、吸水性樹脂に対して所望量が添加されるように、噴霧又は滴下混合させる方法が挙げられる。また、上記天然成分及び／又は経時劣化防止剤が粉体の場合には、吸水性樹脂に対して所望量が添加されるように、直接混合する方法（例えば、粉体同士の混合ではドライブレンド法）や、直接混合した後に水、水性液、有機溶剤等を噴霧又は滴下混合させる方法等が挙げられる。本発明の効果をより高めるためには、天然成分及び経時劣化防止剤は吸水性樹脂中で互いに近傍に存在することが好ましいと考えられるので、両成分を同時に添加することが好ましく、天然成分及び経時劣化防止剤を混合物として添加することがより好ましい。
【０１０９】
また、上記天然成分及び／又は経時劣化防止剤の添加時期についても特に限定されず、吸水剤組成物の製造時における各製造工程の期間中、或いは製造工程後に添加することができる。具体的には、吸水性樹脂の製造時における好ましくは重合工程以降の工程、より好ましくは乾燥工程以降の工程、更に好ましくは表面架橋工程での加熱処理以降の工程で添加すればよい。従って、具体的には、重合時又は重合後の含水ゲル状架橋重合体に添加してもよいが、加熱による天然成分の劣化や着色性を考慮すると、表面架橋での加熱処理工程の終了後（例えば、冷却工程等）に添加することが特に好ましい。なお、天然成分及び／又は経時劣化防止剤を添加するときの吸水性樹脂の温度（粉温）は、天然成分の劣化や着色性を考慮すると、０〜１５０℃が好ましく、４０〜１００℃がより好ましく、５０〜９０℃が更に好ましい。吸水性樹脂の温度（粉温）を上記範囲内とすることで、本発明に係る吸水剤組成物に含まれる天然成分の付加機能の低下、及び吸水剤組成物の着色を防止することができる。
【０１１０】
上記天然成分及び／又は経時劣化防止剤を吸水性樹脂に添加するときに必要に応じて用いられる水、水蒸気、水と親水性有機溶媒とからなる水性液等の添加量は、吸水性樹脂の種類や粒度等に応じてその最適量は異なるものの、例えば、水の場合、吸水性樹脂の固形分１００重量部に対して、１０重量部以下が好ましく、１〜５重量部がより好ましい。また、例えば、水と親水性有機溶媒とからなる水性液の場合、吸水性樹脂の固形分１００重量部に対して、１０重量部以下が好ましく、０．１〜５重量部がより好ましい。また、上記水性液における親水性有機溶媒の量は、水性液の０〜１００重量％であり、１〜５０重量％が好ましく、５〜４０重量％がより好ましい。
【０１１１】
また、溶液として添加する場合の水性液の液温も適宜決定され、溶解度や粘度を考慮して加熱してもよく、好ましくは０〜１００℃、さらに好ましくは２０〜５０℃である。前述のように、天然成分及び経時劣化防止剤の混合物として添加する場合には、好ましくは、溶液（水溶液又は水分散液）として吸水性樹脂に添加され、水溶液ないし水分散液中の天然成分の濃度は０．１〜８０重量％、１〜７０重量％とされる。親水性有機溶媒を使用することによってより均一な混合が可能であり、吸水性樹脂との混合時におけるダマの発生及び吸水剤組成物への負荷（ダメージ）を低減することができる。また、水を使用することで吸水性樹脂への浸透及び固定化が促進される。また、天然成分を溶媒等で希釈して吸水性樹脂に添加する場合には、添加時の濃度に希釈した後、できるだけ短時間（特に２４時間以内）に吸水性樹脂に混合することが好ましい。
【０１１２】
上記親水性有機溶媒としては、具体的には、メチルアルコール、エチルアルコール、プロピルアルコール、イソプロピルアルコール、ブチルアルコール、イソブチルアルコール、ｔ−ブチルアルコール等のアルコール類；アセトン、メチルエチルケトン等のケトン類；ジオキサン、アルコキシ（ポリ）エチレングリコール、テトラヒドロフラン等のエーテル類；ε−カプロラクタム、Ｎ，Ｎ−ジメチルホルムアミド等のアミド類；ジメチルスルホキサイド等のスルホキサイド類；エチレングリコール、ジエチレングリコール、プロピレングリコール、トリエチレングリコール、テトラエチレングリコール、１，３−プロパンジオール、ジプロピレングリコール、２，２，４−トリメチル−１，３−ペンタンジオール、グリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、ペンタエリスリトール、ソルビトール等の多価アルコール類；等が挙げられ、これらの一種又は二種以上を用いることができる。
【０１１３】
上記親水性有機溶媒は、好ましくはアルコールないし多価アルコールであり、より好ましくは炭素数２〜６のアルコールないし多価アルコールであり、さらに好ましくは炭素数３〜５のアルコールないし多価アルコールであり、特に好ましくは炭素数３〜５の多価アルコールである。上記親水性有機溶媒としては、具体的には、エチルアルコール、イソプロピルアルコール、プロピレングリコール及びグリセリンが好ましく、特にエチルアルコール、プロピレングリコールが好ましい。すなわち、本発明に係る吸水剤組成物は、好ましくはポリオールを含む。ポリオールによって加圧下吸水倍率が維持され、またダストも低減するので好ましい。混合した親水性有機溶媒、特にポリオールは混合後に乾燥（除去）してもよいし、反応させてもよいし、一部又は全部を残存させてもよいが、好ましくは所定量のポリオールを吸水剤組成物に含ませる。
【０１１４】
親水性有機溶媒、特にポリオールの含有量ないし使用量は、吸水性樹脂１００重量部に対して０〜１０重量部、より好ましくは０．００１〜５重量部、更に好ましくは０．０１〜１重量部の範囲である。吸水剤組成物中の親水性有機溶媒の含有量は、混合量（混合後に加熱する場合は加熱温度及び時間）によって適宜制御することができる。
【０１１５】
なお、多価アルコールとして、アルキレンカーボネートの反応由来の多価アルコール、例えば、エチレンカーボネート由来のエチレングリコール、プロピレンカーボネート由来のプロピレングリコールを吸水性樹脂の表面に残存させる形態であってもよい。
【０１１６】
また、これら天然成分及び／又は経時劣化防止剤、並びに溶媒（水／親水性有機溶媒）に加えて、その他の成分、例えばキレート剤や界面活性剤を同時に又は別々に、混合してもよい。
【０１１７】
上記天然成分及び／又は経時劣化防止剤を吸水性樹脂に添加するときに用いられる混合装置としては、特に限定されず、例えば、円筒型混合機、スクリュー型混合機、スクリュー型押出機、タービュライザー、ナウター型混合機、Ｖ型混合機、リボン型混合機、双腕型ニーダー、流動式混合機、気流型混合機、回転円盤型混合機、ロールミキサー、転動式混合機等を挙げることができる。なお、回転速度については特に問わず、高速でも低速でもよい。
【０１１８】
なお、付加機能（特に消臭機能）をより効果的に発揮するために、吸水性樹脂及び吸水剤組成物の製造工程においては、下記（ａ）〜（ｄ）で規定される工程のうち、少なくとも一つ、より好ましくは二つ以上（なかでも、（ｂ）と、（ａ）又は（ｃ）との組み合わせ）、更に好ましくは三つ以上（なかでも、（ａ）と（ｂ）と（ｃ）との組み合わせ）、特に好ましくは四つ全てを満たすことが望まれる。
【０１１９】
（ａ）劣化可溶分を４０重量％以下とする重合工程又はキレート剤の添加工程
（ｂ）粒子径（標準篩で規定）が１５０μｍ以上、８５０μｍ未満の粒子を全体の９０重量％以上とし、かつ粒子径（標準篩で規定）が３００μｍ以上の粒子を６０重量％以上とする分級工程
（ｃ）加圧下吸水倍率（ＡＡＰ）を１５［ｇ／ｇ］以上とする表面架橋工程
（ｄ）水不溶性微粒子の混合工程。
【０１２０】
前記キレート剤の添加工程で用いられるキレート剤は、上記天然成分や経時劣化防止剤による効果を向上させるので、本発明に係る吸水剤組成物はキレート剤を含むことがより好ましい。該キレート剤としては、高分子化合物又は非高分子化合物の何れでもよいが、効果の面から、非高分子化合物が好ましい。具体的には、該キレート剤としては、アミノ多価カルボン酸、有機多価燐酸、無機多価燐酸、アミノ多価燐酸から選ばれる多価化合物が好ましい。該キレート剤の分子量は１００〜５０００であることが好ましく、２００〜１０００であることがより好ましい。適切なキレート剤を用いることで、着色防止機能や劣化防止機能を更に具備する吸水剤組成物が得られる。
【０１２１】
前記キレート剤として挙げられる多価化合物とは、一分子中に複数の官能基、好ましくは２〜３０個の官能基、より好ましくは３〜２０個の官能基、更に好ましくは４〜１０個の官能基を有する化合物である。また、これらキレート剤は水溶性キレート剤であることが好ましく、具体的には、１００ｇ（２５℃）の水に１ｇ以上、更には１０ｇ以上溶解する水溶性キレート剤であることがより好ましい。
【０１２２】
上記アミノ多価カルボン酸としては、イミノ２酢酸、ヒドロキシエチルイミノ２酢酸、ニトリロ３酢酸、ニトリロ３プロピオン酸、エチレンジアミン４酢酸、ジエチレントリアミン５酢酸、トリエチレンテトラミン６酢酸、trans−１，２−ジアミノシクロヘキサン４酢酸、Ｎ，Ｎ−ビス（２−ヒドロキシエチル）グリシン、ジアミノプロパノール４酢酸、エチレンジアミン２プロピオン酸、ヒドロキシエチレンジアミン３酢酸、グリコールエーテルジアミン４酢酸、ジアミノプロパン４酢酸、Ｎ，Ｎ’−ビス（２−ヒドロキシベンジル）エチレンジアミン−Ｎ，Ｎ’−２酢酸、１，６−ヘキサメチレンジアミン−Ｎ，Ｎ，Ｎ’，Ｎ’−４酢酸、及びそれらの塩等が挙げられる。
【０１２３】
上記有機多価燐酸としては、ニトリロ酢酸−ジ（メチレンホスフィン酸）、ニトリロジ酢酸−（メチレンホスフィン酸）、ニトリロ酢酸−β−プロピオン酸−メチレンホスホン酸、ニトリロトリス（メチレンホスホン酸）、１−ヒドロキシエチリデンジホスホン酸等が挙げられる。また、上記無機多価燐酸としては、ピロ燐酸、トリポリ燐酸、及びそれらの塩等が挙げられる。 
【０１２４】
上記アミノ多価燐酸としては、エチレンジアミン−Ｎ，Ｎ’−ジ（メチレンホスフィン酸）、エチレンジアミンテトラ（メチレンホスフィン酸）、シクロヘキサンジアミンテトラ（メチレンホスホン酸）、エチレンジアミン−Ｎ，Ｎ’−ジ酢酸−Ｎ，Ｎ’−ジ（メチレンホスホン酸）、エチレンジアミン−Ｎ，Ｎ’−ジ（メチレンホスホン酸）、エチレンジアミンテトラ（メチレンホスホン酸）、ポリメチレンジアミンテトラ（メチレンホスホン酸）、ジエチレントリアミンペンタ（メチレンホスホン酸）、及びこれらの塩等が挙げられる。
【０１２５】
キレート剤は、吸水性樹脂の内部又は表面に存在すればよい。キレート剤は、重合時の単量体に混合する方法、重合後の乾燥前の含水ゲルに混合する方法、乾燥後の吸水性樹脂粉末に混合する方法等で適宜混合されることにより、吸水剤組成物の内部又は表面に添加される。
【０１２６】
劣化可溶分を４０重量％以下とするには、重合工程で調整してもよく、キレート剤を添加してもよいが、好ましくはキレート剤の添加工程を含み、本発明では重合時又は重合後にキレート剤を混合することがより好ましい。キレート剤の添加量は、吸水性樹脂に対して好ましくは０〜５重量％、より好ましくは１０ｐｐｍ〜１重量％、さらに好ましくは５０〜５０００ｐｐｍ、特に好ましくは１００〜２０００ｐｐｍの範囲である。なお、キレート剤を添加する以外の手法として、重合工程で劣化可溶分を４０重量％以下に調整する場合には、重合時に吸水性樹脂を高架橋（例えば、架橋剤量を０．１モル％以上用いる）したり、水溶性連鎖移動剤を用いたり（例えば、次亜リン酸塩を単量体に対して０．０１〜１モル％用いる）して調整してもよい。しかしながら、キレート剤を添加する手法が、物性的にもより好ましい。
【０１２７】
更に、本発明に係る粒子状吸水剤等の吸水剤組成物は、消臭に加え、その劣化防止と着色防止の観点から、Ｆｅ量も少ないほど好ましい。好適なＦｅ量（吸水剤組成物中のＦｅ重量として）は、中和に用いた塩基を主な由来として、好ましくは２ｐｐｍ以下、より好ましくは１．５ｐｐｍ以下、更に好ましくは１ｐｐｍ以下、特に好ましくは０．５ｐｐｍ以下である。Ｆｅ量の下限は、好ましくは０．００１ｐｐｍであり、より好ましくは０．０１ｐｐｍである。
【０１２８】
鉄（Ｆｅ）量の制御は、中和に用いる塩基（特に苛性ソーダ）を制御することで主に行われ、その他、原料（アクリル酸、架橋剤、水等）の微量鉄を制御すること、更には重合装置やモノマー配管等の各種吸水性樹脂の製造装置や配管の樹脂コート、ガラスコート、ステンレス等の材質を制御すること等で行うことができる。なお、塩基中や吸水剤組成物中の鉄量は、例えば、ＪＩＳ  Ｋ１２００−６に記載のＩＣＰ発光分光分析方法で定量することができ、定量方法の参考文献として、国際公開第２００８／０９０９６１号を参照することができる。
【０１２９】
前記水不溶性微粒子の混合工程を行うことにより、吸水性樹脂及び吸水剤組成物の粉体としての取り扱い性、特に、吸湿下での粉体流動性が向上する。該工程で用いられる水不溶性微粒子は、特に限定されないが、例えば、二酸化珪素、酸化チタン等の金属酸化物；天然ゼオライト、合成ゼオライト等の珪酸（塩）；カオリン、タルク、クレー、ベントナイト等の無機粉末が挙げられる。前記水不溶性微粒子のなかでも、二酸化珪素、珪酸（塩）が好ましい。該水不溶性微粒子の平均粒子径（コールターカウンター法で測定）は、２００μｍ以下が好ましく、０．００１〜１００μｍがより好ましく、０．０１〜１０μｍが更に好ましい。
【０１３０】
また、上記水不溶性微粒子の添加量は、吸水剤組成物又は吸水性樹脂と、水不溶性微粒子との組み合わせにもよるが、吸水剤組成物或いは吸水性樹脂１００重量部に対して、好ましくは０．００１〜１０重量部、より好ましくは０．０１〜５重量部、更に好ましくは０．０１〜３重量部、特に好ましくは０．０１〜１重量部である。水不溶性微粒子の添加量を上記範囲内とすることで、本発明における吸水剤組成物或いは吸水性樹脂の吸湿ブロッキング率や通液性を高い状態に維持しつつ、加圧下吸水倍率を比較的高い状態に維持すること、或いは水不溶性微粒子による加圧下吸水倍率（ＡＡＰ）の低下を抑制することができる。また、水不溶性微粒子の混合方法は、特に限定されないが、例えば、粉体同士を混合するドライブレンド法、上記天然成分や表面架橋剤の溶液、又は水に分散させる湿式混合法等を採用することができる。なかでも、混合効率等の観点から、ドライブレンド法がより好ましい。
【０１３１】
（３−５）吸水剤組成物の物性
（ａ）無加圧下吸水倍率（ＣＲＣ）（ＥＲＴ４４１．２−０２）
本発明に係る吸水剤組成物は、後述する吸水剤として無加圧下吸水倍率（ＣＲＣ）が好ましくは１０〜１００［ｇ／ｇ］、より好ましくは２０〜８０［ｇ／ｇ］、更に好ましくは２５〜４５［ｇ／ｇ］、特に好ましくは３０〜４０［ｇ／ｇ］である。本発明に係る吸水剤組成物の無加圧下吸水倍率（ＣＲＣ）を上記範囲内とすることによって、紙オムツ等の衛生物品に用いた場合に、尿等の体液を吸収して保持する性能が優れ、更に吸水剤組成物の使用量を低減させることができるので、好適である。
【０１３２】
（ｂ）水可溶分（Ｅｘｔ）（ＥＲＴ４７０．２−０２）
本発明に係る吸水剤組成物は、後述する吸水剤として水可溶分（Ｅｘｔ）が好ましくは５０重量％以下、より好ましくは２５重量％以下、更に好ましくは２０重量％以下、特に好ましくは１５重量％以下、最も好ましくは１０重量％以下である。本発明に係る吸水剤組成物の水可溶分（Ｅｘｔ）を上記範囲内とすることによって、紙オムツ等で使用するときのべとつき感を防止することができるので、好適である。
【０１３３】
（ｃ）含水率（ＥＲＴ４３０．０−０２）
本発明に係る吸水剤組成物は、後述する吸水剤として含水率が好ましくは０．２〜３０重量％、より好ましくは０．３〜２０重量％、更に好ましくは１．０〜１５重量％、特に好ましくは１．５〜１０重量％、最も好ましくは２．０〜１０重量％である。本発明に係る吸水剤組成物の含水率を上記範囲内とすることによって、付加機能をより効果的に発揮し、更に常温において流動性を示すため、取り扱い性に優れる粉体となり、生産性を向上させることができるので、好適である。
【０１３４】
（ｄ）消臭テストＡ及び安定化指数
本発明に係る吸水剤組成物は、消臭効果保存安定性試験の前後における消臭テストＡの評価結果が何れも３．３以下であり、かつ、安定化指数が９０〜１００％であることが好ましい。上記消臭テストＡの評価結果が３．４以上の場合、消臭効果が十分ではないと考えられ、好ましくない。また、安定化指数が上記範囲内であることによって、後述する吸収体及び／又は吸収性物品（例えば、紙オムツ等）の消臭機能のバラつきを低減させることができるので、好適である。
【０１３５】
（ｅ）劣化可溶分
本発明に係る吸水剤組成物は、劣化可溶分が好ましくは４０重量％以下、より好ましくは３０重量％以下、更に好ましくは２５重量％以下である。劣化可溶分の下限は、その他の物性（特に吸水倍率）との兼ね合いから、５重量％以上である。上記劣化可溶分が４０重量％を超える場合には、後述する吸収体及び／又は吸収性物品（例えば、紙オムツ等）に使用したときに、尿等の体液によるゲル劣化、肌荒れ、被れ、悪臭の除去能力が低下する等の問題を引き起こすおそれがあるため、好ましくない。
【０１３６】
なお、「劣化可溶分」とは、尿によるゲル劣化を想定した水可溶分を指し、ゲル劣化を促進するＬ−アルコルビン酸を添加した生理食塩水を用いて測定される（下記（７−３）で規定）。
【０１３７】
（ｆ）吸湿ブロッキング率（ＢＲ）
本発明に係る吸水剤組成物は、吸湿ブロッキング率（ＢＲ）が３０重量％以下、より好ましくは１０重量％以下、更に好ましくは５重量％以下、特に好ましくは２重量％以下である。上記吸湿ブロッキング率（ＢＲ）が３０重量％を超える場合には、高湿下での粉体の流動性が悪化し、吸水剤組成物の取り扱い性が悪くなり、吸収体の作製時等に製造プラントで凝集し詰まりを発生する、或いは、吸水剤組成物が搬送パイプ内で凝集し詰まりを発生する等という問題や、親水性繊維と均一に混合することができないという問題が生じるおそれがあるため、好ましくない。
【０１３８】
（ｇ）その他
更に、本発明に係る吸水剤組成物は、下記（１）〜（４）に掲げる物性のうち、少なくとも一つ以上を満たし、より好ましくは二つ以上（なかでも、（２）と、（１）又は（３）との組み合わせ）、更に好ましくは三つ以上（なかでも、（１）と（２）と（３）との組み合わせ）、特に好ましくは四つ全てを満たす。
【０１３９】
（１）劣化可溶分が４０重量％以下、より好ましくは上記（ｅ）に記載の範囲内
（２）粒子径（標準篩で規定）が１５０μｍ以上、８５０μｍ未満である粒子が全体の９０重量％以上で、かつ粒子径（標準篩で規定）が３００μｍ以上である粒子が６０重量％以上、より好ましくは上記（２−５）に記載の範囲内
（３）加圧下吸水倍率（ＡＡＰ）（ＥＲＴ４４２．２−０２で規定）が１５［ｇ／ｇ］以上、より好ましくは上記（２−６）に記載の範囲内
（４）吸湿ブロッキング率が３０重量％以下、より好ましくは上記（ｆ）に記載の範囲内。
【０１４０】
〔４〕吸水剤梱包物及びその保管又は在庫方法
本発明は、上記吸水剤組成物の梱包物及びその保管又は在庫方法をも提供する。上記「吸水剤梱包物」とは、コンテナバッグ、ペーパーバッグ、サイロ等の各種密閉容器に吸水剤組成物を充填したものを指し、当該吸水剤梱包物の状態で輸送、保管又は在庫することができる。また、上記吸水剤梱包物の充填量の単位としては特に限定されないが、好ましくは１ｋｇ〜１００ｔ、より好ましくは１０ｋｇ〜１０ｔ、更に好ましくは２０ｋｇ〜２ｔである。
【０１４１】
上記天然成分及び経時劣化防止剤を含んだ吸水剤組成物を上記吸水剤梱包物とすることで、梱包後、実使用まで、長期間、好ましくは３０日間以上、より好ましくは６０日間以上、更に好ましくは１００日間以上（上限は１０００日間程度）、梱包状態で安定的に保管又は在庫することができ、更に付加機能を維持することができる。
【０１４２】
〔５〕吸収体
本発明における「吸収体」とは、前記〔３〕にて説明した吸水剤組成物と繊維基材（繊維材料とも称する）とを主成分として成型されたものを指す。即ち、吸水能力を有する材料の成型物であり、好ましくは吸水剤組成物及び繊維基材を吸水材料として、必要に応じてバインダーや不織布等で保形されたものを指す。
【０１４３】
更に詳細には、上記吸収体は、酸基含有不飽和単量体を重合して得られる架橋構造を有する吸水性樹脂を主成分とする粒子状の吸水剤組成物、及び、繊維基材として親水性繊維を含む吸収体を指す。なお、当該吸水剤組成物は、上述した天然成分及び経時劣化防止剤を含有しているが、この形態に限定されず、例えば、吸収性物品として、天然成分及び経時劣化防止剤を親水性繊維等の繊維基材に添加、含有したものを使用することもできる。
【０１４４】
上記吸収体は、吸水剤組成物及び親水性繊維を用いて、シート状や筒状等に成型して製造することができるが、この他の製造方法として、吸水性樹脂、天然成分、経時劣化防止剤及び親水性繊維を用いて製造することもできる。また、親水性繊維、吸水剤組成物及び必要に応じてその他の繊維基材又は接着剤等をブレンド、或いは、親水性繊維等の繊維基材で吸水剤組成物を挟み込む等の方法で、容易に製造することができる。
【０１４５】
更に本発明における吸収体は、例えば、ティッシュペーパー等の親水性繊維以外の繊維で吸水剤組成物を挟持したものや、接着剤等で吸水剤組成物を固化させたものであってもよい。
【０１４６】
なお、吸水剤組成物と親水性繊維との合計重量に対する吸水剤組成物の含有量で規定されるコア濃度としては、１００重量％であってもよいが、上記吸収体が親水性繊維を含む場合、当該コア濃度は１００重量％未満であり、好ましくは１０〜９０重量％、より好ましくは２０〜９０重量％、更に好ましくは２５〜８０重量％である。当該コア濃度が１０重量％未満の場合には、吸水剤組成物の使用量が少ないため、紙オムツ全体への消臭機能の付与が十分に行われないおそれがある。また、当該コア濃度が９０重量％を超える場合には、親水性繊維の使用量が少ないため、親水性繊維を用いることによる効果が十分に得られないおそれがある。
【０１４７】
〔６〕吸収性物品
本発明は、上記梱包された吸水剤組成物を用いた尿吸収用の吸収性物品及びその製造方法、並びに保管又は在庫方法をも提供する。
【０１４８】
本発明における「吸収性物品」とは、中間消費財である吸収体、又は当該吸収体を用いた一般消費者向けの最終消費財を指す。具体的には、紙オムツ、生理用ナプキン、失禁パッド、ペットシート、猫砂等が挙げられるが、好ましくは尿吸収用の吸収性物品、特に好ましくは紙オムツが挙げられる。
【０１４９】
更に詳細には、上記吸収性物品（紙オムツ、生理用ナプキン、失禁パッド、ペットシート等）は、上記吸収体、液透過性の表面シート、液不透過性の背面シートを備えている。
【０１５０】
また、本発明に係る吸収性物品の製造方法としては、特に限定されないが、例えば、繊維基材と吸水剤組成物とをブレンド、又は、繊維基材で吸水剤組成物を挟み込むことによって作製される吸収体（吸収コア）を、液透過性の基材（表面シート）と液不透過性の基材（背面シート）とでさらに挟み込み、必要に応じて、弾性部材、拡散層、粘着テープ等を装備する方法が挙げられる。これにより、吸収性物品、特に紙オムツや生理用ナプキンが製造される。
【０１５１】
このようにして製造される吸収性物品は、その吸収コアの密度が０．０６〜０．５０［ｇ／ｃｍ３］であり、坪量が０．０１〜０．２０［ｇ／ｃｍ２］となるように圧縮成型されている。
【０１５２】
なお、上記繊維基材としては、親水性繊維であればよく、特に限定されないが、例えば、粉砕された木材パルプ、コットンリンター、架橋セルロース繊維、レーヨン、綿、羊毛、アセテート、ビニロン等が挙げられ、これらをエアレイドしたものが好ましい。
【０１５３】
また、上記吸収性物品は、実使用まで、長期間、好ましくは３０日間以上、より好ましくは６０日間以上、更に好ましくは１００日間以上（上限は１０００日間程度）、梱包状態で安定的に保管又は在庫することができ、更に付加機能を維持することができる。
【０１５４】
本発明に係る吸水剤組成物は、吸収性物品に付加機能（特に消臭機能）を付加することができ、実使用まで、長期間（３０日間以上）にわたって優れた付加機能（特に消臭機能）と吸収特性とを示す。このような吸収性物品としては、特に限定されないが、具体的には、大人用の紙オムツを始め、子供用の紙オムツ、生理用ナプキン、失禁パッド等の衛生材料等が挙げられる。これら用途においては、戻り量が少ないためドライ感が著しく、また、特に消臭機能を有していることから、装着している本人の負担はもとより、介護の人々の負担（大人用の紙オムツの場合）を大きく低減することができる。また、使用中のみならず、使用後のオムツの廃棄時や保管時にも悪臭発生やその増加が少なく、各家庭や施設での廃棄が容易であり、特別な廃棄設備（例えば密閉容器や即座のゴミ回収）の必要性が低減される。
【実施例】
【０１５５】
以下、実施例及び比較例に従って本発明をより詳細に説明するが、本発明はこれらの実施例によって限定されて解釈されるものではない。また、便宜上、「リットル」を「Ｌ」、「重量％」を「ｗｔ％」と表記することがある。なお、本発明で得られる吸水性樹脂粉末、吸水性樹脂粒子、吸水剤組成物及び吸収性物品は、特に記載が無い限り、気温２５℃±２℃、相対湿度５０％ＲＨの条件下で各種物性を測定した。【０１５６】
（７）各種物性の測定方法
（７−１）消臭テストＡ（吸水剤組成物の消臭性評価）
成人１０人から集めた人尿の混合物から５０ｍｌを採取し、容量１２０ｍｌの蓋付きポリプロピレン製容器（商品名：パックエース／（株）テラオカ製；大きさ：口径５８ｍｍ×下径５４ｍｍ×高さ７４ｍｍ）に入れた。なお、当該人尿は、排泄後、２時間以内のものを用いた。【０１５７】
続いて、吸水剤組成物２．０ｇを上記人尿５０ｍｌが入ったポリプロピレン製容器に添加することにより、人尿を吸収させて２５倍膨潤ゲルを形成した。その後、当該容器の蓋をして、３７℃に保った。【０１５８】
上述した人尿を吸収させた時点、即ち、上記膨潤ゲルを形成した時点を起点として、１分後（初期）、３時間経過後及び６時間経過後に、上記容器の蓋を開け、当該容器の開口部から約３ｃｍ上方の位置で臭いを嗅ぎ、以下の基準に基づいて、吸水剤組成物の消臭性を評価した。【０１５９】
当該消臭性の評価は、任意に選出されたモニター成人２０名によって行った。また、消臭性の判定は、吸水剤組成物を添加せずに人尿のみでテストを行ったときの臭気を「５」として、「１：無臭」、「２：ほとんど気にならない臭い」、「３：感知できるが許容できる臭い」、「４：強い臭い」、「５：強烈な臭い」の五段階評価を各人で行い、その平均値に基づいて行った。【０１６０】
（７−２）安定化指数（消臭効果保存安定性試験）
消臭効果保存安定性試験とは、製造直後（通常、この時点で吸水特性を含めた諸物性の品質管理がなされ、合格品のみが出荷される）の消臭能に対する、ユーザーで紙オムツ等に加工された後、末端消費者の実使用時に発揮される消臭能を、評価ないし予想する試験である。安定化指数は、製造後の消臭能の低下を、下記促進試験を行うことによって評価した（なお、吸水特性を含めたその他の諸物性が実質的に変化しないことは、別途確認済である）。【０１６１】
促進試験の具体的な方法は以下の通りである。即ち、対象となる吸水剤組成物について、製造直後（３日以内、好ましくは１日以内）に上記（７−１）消臭テストＡを行い、その評価結果をＸａとした。なお、吸水剤組成物及び人尿は、１００ｇ以上の膨潤ゲルが得られる量とした。【０１６２】
次に、容量２５０ｍｌのポリエチレン製容器（ＴＯＰ製試薬ビン；ポリ広口）に、消臭テストＡで用いた吸水剤組成物と同じ吸水剤組成物、つまり膨潤前の吸水剤組成物１００ｇを入れ、蓋をして吸水剤梱包物とした後、当該吸水剤梱包物を温度４０℃、相対湿度７５％ＲＨの雰囲気下で３０日間放置（保存）した。その後、当該放置後の吸水剤梱包物から取り出した吸水性組成物を用いて、再度、同じ成人１０人（体調や食生活も前回の消臭テストＡのときと同じ）から集めた人尿を用いて、同じモニター成人２０人によって上記消臭テストＡを行い、その評価結果をＸｂとした。得られたＸａ及びＸｂから、式（１）
安定化指数［％］＝（Ｘａ／Ｘｂ）×１００    …（１）
に基づいて、消臭効果の安定化指数を算出した。【０１６３】
（７−３）劣化可溶分
先ず、劣化可溶分の測定で使用するｐＨ電極を、ｐＨ標準緩衝液（ｐＨ：４．０、ｐＨ：７．０、ｐＨ：１０．０）を用いて校正した。【０１６４】
次に、予め調製した生理食塩水（０．９重量％塩化ナトリウム水溶液）５０ｍｌを容量１００ｍｌのガラス製ビーカーに量り取り、スターラーチップ（長さ３０ｍｍ×外径８ｍｍ）を用いて攪拌しながら、０．１Ｎの水酸化ナトリウム水溶液を、生理食塩水のｐＨが１０になるまで滴下した。そして、このときの滴定量（Ｖａｂ［ｍｌ］）をブランクとして求めた。引き続き、攪拌しながら、０．１Ｎの塩酸水溶液を、生理食塩水のｐＨが２．７になるまで滴下した。そして、このときの滴定量（Ｖｂｂ［ｍｌ］）もブランクとして求めた。【０１６５】
一方、予め調製した生理食塩水に、Ｌ−アスコルビン酸をその濃度が０．０５重量％となるように添加して、劣化試験液を作製した。つまり、生理食塩水９９９．５ｇにＬ−アスコルビン酸０．５ｇを溶解して、劣化試験液１０００．０ｇを作製した。【０１６６】
続いて、容量２５０ｍｌの蓋付きポリプロピレン製容器に、上記劣化試験液２５ｍｌを投入し、次いで吸水剤組成物１．０ｇを添加することで膨潤ゲルを形成した。その後、当該容器の蓋をして密閉し、３７℃に保った状態で１６時間静置した。【０１６７】
上記操作（１６時間経過）後、上記ポリプロピレン製容器に生理食塩水１７５ｍｌを投入し、スターラーチップ（長さ３０ｍｍ×外径８ｍｍ）を用いて攪拌速度５００±５０ｒｐｍで１時間攪拌することにより、可溶分を抽出した。その後、濾紙（トーヨー濾紙（株）製；Ｎｏ．２／保留粒子径５μｍ（ＪＩＳ  Ｐ  ３８０１で規定））を用いて濾過を行い、濾液を得た。【０１６８】
上記操作で得られた濾液２０ｍｌ（Ｆ［ｍｌ］として記録）を容量１００ｍｌのガラス製ビーカーに量り取り、生理食塩水を加えて全量が５０ｍｌとなるようにして滴定用液とした。なお、濾液が２０ｍｌに満たない場合でもその量（Ｆ［ｍｌ］）を記録した上で、生理食塩水を加えて全量が５０ｍｌとなるようにして滴定用液とした。【０１６９】
続いて、上記滴定用液をスターラーチップ（長さ３０ｍｍ×外径８ｍｍ）を用いて攪拌しながら、０．１Ｎの水酸化ナトリウム水溶液を、滴定用液のｐＨが１０になるまで滴下した。そして、このときの滴定量（Ｖａ［ｍｌ］）を求めた。引き続き、攪拌しながら、０．１Ｎの塩酸水溶液を、滴定用液のｐＨが２．７になるまで滴下した。そして、このときの滴定量（Ｖｂ［ｍｌ］）を求めた。そして、これら滴定量に基づき、式（２）
劣化可溶分［重量％］＝｛（Ｗａ＋Ｗｂ）／ｍ）｝×１００    …（２）
に従って、劣化可溶分を算出した。【０１７０】
但し、上記式（２）中、Ｗａ［ｇ］は、吸水剤組成物の可溶分のうち、酸基を有するユニットの相対重量であり、Ｗｂ［ｇ］は、吸水剤組成物の可溶分のうち、塩基性物質で中和されたカルボキシル基（カルボキシレート）を有するユニットの相対重量であって、それぞれ以下の式（３），（４）
Ｗａ［ｇ］＝Ｎａ×７２×２００／Ｆ    …（３）
Ｗｂ［ｇ］＝Ｎｂ×９４×２００／Ｆ    …（４）
から求められる。また、ｍ［ｇ］は、吸水剤組成物の重量である。【０１７１】
なお、上記式（３）中の「７２」は、アクリル酸ポリマーの繰り返し単位１モル当たりの重量であり、上記式（４）中の「９４」は、アクリル酸ナトリウムポリマーの繰り返し単位１モル当たりの重量である。但し、これら値は、アクリル酸以外の酸基を有するモノマーを共重合させた場合や、アルカリ金属塩としてナトリウム塩以外の、例えば、カリウム塩やリチウム塩等を用いた場合には、当該モノマーやアルカリ金属塩を含めた繰り返し単位１モル当たりの平均重量に適宜換算して算出する。【０１７２】
また、上記式（３）中のＮａ［モル］は、滴定用液（濾液）中に含まれる可溶分のうち、酸基のモル数であり、上記式（４）中のＮｂ［モル］は、滴定用液（濾液）中に含まれる可溶分のうち、塩基性物質で中和されたカルボキシル基（カルボキシレート）のモル数であって、以下の式（５），（６）
Ｎａ［モル］＝｛（Ｖａ−Ｖａｂ）／１０００｝×０．１    …（５）
Ｎｂ［モル］＝Ｎ１−Ｎａ    …（６）
から求められる。【０１７３】
但し、上記式（６）中のＮ１［モル］は、滴定用液（濾液）中に含まれる可溶分の総モル数であり、以下の式（７）
Ｎ１［モル］＝｛（Ｖｂ−Ｖｂｂ）／１０００｝×０．１    …（７）
から求められる。【０１７４】
（７−４）消臭テストＢ（吸収性物品の消臭性評価）
（吸収性物品の作製）
吸水剤組成物５０重量部と木材粉砕パルプ５０重量部とをミキサーを用いて乾式混合して、得られた混合物を４００メッシュ（目開き３８μｍ）のワイヤースクリーン上に、バッチ型空気抄造装置を用いて空気抄造を行い、１２０ｍｍ×４００ｍｍの大きさのウェブを成形した。次いで、当該ウェブを１９６．１４ｋＰａの圧力で５秒間、プレスすることにより、坪量が約０．０４７［ｇ／ｃｍ２］の吸収体を得た。【０１７５】
続いて、液不透過性のポリプロピレンからなるいわゆるレッグギャザーを有するバックシート（液不透過性シート）、上記吸収体、及び液透過性のポリプロピレンからなるトップシート（液透過性シート）を、この順序で両面テープを用いて互いに貼着した。その後、いわゆるテープファスナー二つを取り付けることで、吸収性物品（即ち、紙オムツ）を作製した。この吸収性物品の重量は４６ｇであった。【０１７６】
（消臭テストＢ）
上記操作で作製した吸収性物品を１０ｃｍ×１０ｃｍの大きさに切断し、容量２５０ｍｌの蓋付きポリプロピレン製容器（商品名：パックエース／（株）テラオカ製；大きさ：口径５８ｍｍ×下径５４ｍｍ×高さ１５４ｍｍ）に入れた。【０１７７】
次に、成人から採取した人尿２０ｇを上記ポリプロピレン製容器に添加した後、蓋をして容器全体を３７℃に保った。【０１７８】
上記人尿を吸収させた時点を起点として、６時間経過後に蓋を開け、当該容器の開口部から約３ｃｍ上方の位置で臭いを嗅ぎ、以下の基準に基づいて、吸収性物品の消臭性を評価した。【０１７９】
当該消臭性の評価は、任意に選出された成人２０名によって行った。また、消臭性の判定は、吸収性物品を使用しないで人尿のみを容器に入れて同様の操作を行ったときの臭気を標準とした。そして、標準の臭気を「５」として、「０：無臭」、「１：やっと感知できる臭い」、「２：感知できるが許容できる臭い」、「３：楽に感知できる臭い」、「４：強い臭い」、「５：強烈な臭い」の六段階評価を各人で行い、その平均値で消臭性を評価した。【０１８０】
（７−５）天然成分（カフェイン、カテキン類）の定量
吸水剤組成物中の天然成分（特にカフェイン、カテキン類）の定量は、ＥＲＴ４１０．２−０２で規定される残存モノマーの測定方法に準じて行った。【０１８１】
即ち、吸水剤組成物０．５ｇを０．９重量％の塩化ナトリウム水溶液２００ｍｌに添加し、５００ｒｐｍで２時間攪拌することにより、抽出液を得た。この抽出液を、高速液体クロマトグラフィーを用いて分析し、各成分のピークの高さ或いは面積を標準物質のピークの高さ或いは面積と比較することで、当該成分の含有量を求めた。【０１８２】
なお、本発明の実施形態においては、カフェイン及びカテキン類の含有量が合計５ｐｐｍ〜１重量％であれば、吸水剤組成物中に天然成分が適当量添加されていることを確認することができる。【０１８３】
（７−６）天然成分（タンニン）の定量
吸水剤組成物中の天然成分（タンニン）の定量は、フォーリン・チオカルト法又はフォーリン・デニス法を用いて行った。【０１８４】
即ち、吸水剤組成物０．５ｇを０．９重量％の塩化ナトリウム水溶液２００ｍｌに添加し、５００ｒｐｍで２時間攪拌した抽出液について、フォーリン試薬を混合し、還元作用による呈色度合を、吸光光度法を用いて測定することにより、吸水剤組成物中の天然成分（タンニン）の含有量を求めた。【０１８５】
（７−７）吸湿ブロッキング率（ＢＲ）
直径５２ｍｍのアルミニウム製カップに、吸水剤組成物約２ｇを均一に散布した後、温度２５℃、相対湿度９０±５％ＲＨ下の恒温恒湿機（ＰＬＡＴＩＮＯＵＳ ＬＵＣＩＦＥＲＰＬ−２Ｇタバイエスペック（ＴＡＢＡＩ ＥＳＰＥＣ）社製）内に１時間放置した。１時間経過後、上記アルミニウム製カップに入った吸水剤組成物を、ＪＩＳ８．６メッシュ（目開き２０００μｍ）のＪＩＳ標準ふるい（Ｔｈｅ ＩＩＤＡ ＴＥＳＴＩＮＧＳＩＥＶＥ：内径８０ｍｍ）の上に静かに移し、ロータップ型ふるい振盪機（株式会社飯田製作所製ＥＳ−６５型ふるい振盪機；回転数２３０ｒｐｍ、衝撃数１３０ｒｐｍ）を用いて、５秒間分級し、上記メッシュ上に残存した吸水剤組成物の重量（Ｗｃ［ｇ］）と、該メッシュを通過した吸水剤組成物の重量（Ｗｄ［ｇ］）とを測定した。そして、式（８）
ＢＲ［重量％］＝｛Ｗｃ／（Ｗｃ＋Ｗｄ）｝×１００    …（８）
に従って、吸湿時の流動性指数である吸湿ブロッキング率（ＢＲ）を算出した。【０１８６】
（７−９）鉄（Ｆｅ）量の測定
Ｆｅ量（含有量）は、標準溶液により作成した検量線に従って、ＩＣＰ（Inductively Coupled Plasma）法により求めた。【０１８７】
［製造例１］
中和率７５モル％のアクリル酸ナトリウム水溶液５５００ｇ（単量体濃度３３重量％）に、内部架橋剤としてポリエチレングリコールジアクリレート（エチレンオキシドの平均付加モル数８）４．００ｇを溶解して単量体水溶液（１）とした後、窒素ガス雰囲気下で３０分間脱気した。【０１８８】
次に、内容量１０Ｌのシグマ型羽根を二本有する双腕型のジャケット付きステンレス製ニーダーに蓋を付けて形成した反応器に、上記単量体水溶液（１）を投入し、液温を３０℃に保ちながら反応器内に窒素ガスを吹き込み、系内を窒素ガス置換した。【０１８９】
続いて、上記単量体水溶液（１）を撹拌しながら、重合開始剤として過硫酸ナトリウム２．４６ｇ及びＬ−アスコルビン酸０．１０ｇをそれぞれ別々に添加して、重合を開始させた。なお、重合は、重合開始剤を添加してから約１分後に開始した。【０１９０】
そして、生成した含水ゲル状架橋重合体（１）を解砕しながら３０〜８０℃で重合し、重合開始から６０分間経過後に含水ゲル状架橋重合体（１）を取り出した。なお、得られた含水ゲル状架橋重合体（１）は、その径が約５ｍｍ以下に細分化されていた。【０１９１】
次に、上記細分化された含水ゲル状架橋重合体（１）を、目開き３００μｍ（５０メッシュ）の金網上に広げて載せ、１８０℃で４０分間、熱風乾燥をした。続いて、振動ミルを用いて粉砕し、更に目開きが８５０μｍのＪＩＳ標準篩で分級、調合した。これら一連の操作によって、重量平均粒子径（Ｄ５０）が２９５μｍの不定形破砕状の吸水性樹脂粉末（１）を得た。【０１９２】
次に、上記吸水性樹脂粉末（１）１００重量部に対して、エチレングリコールジグリシジルエーテル０．０５重量部、プロピレングリコール１重量部、水３重量部及びイソプロピルアルコール１重量部からなる表面架橋剤溶液を均一に混合し、２１０℃で５０分間、加熱処理を行うことにより、表面が架橋された吸水性樹脂粒子（１）を得た。得られた吸水性樹脂粒子（１）は、含水率が１重量％、ＣＲＣが３９［ｇ／ｇ］、ＡＡＰが２８［ｇ／ｇ］、重量平均粒子径（Ｄ５０）が３２０μｍ、３００μｍ以上の粒子が６１重量％であった。なお、中和率７５モル％のアクリル酸ナトリウム水溶液を得るために使用した４８％水酸化ナトリウム水溶液中のＦｅ量は、０．４ｐｐｍであった。【０１９３】
［製造例２］
製造例１において、単量体濃度を３８重量％、内部架橋剤をトリメチロールプロパントリアクリレート７．０ｇにそれぞれ変更し、更に振動ミルでの粉砕条件を適宜変更した以外は、製造例１と同様の操作を行って、重量平均粒子径（Ｄ５０）が３６０μｍの不定形破砕状の吸水性樹脂粉末（２）を得た。【０１９４】
次いで、製造例１と同様の表面架橋剤溶液を均一に混合し、２１０℃で４５分間、加熱処理を行うことにより、表面が架橋された吸水性樹脂粒子（２）を得た。得られた吸水性樹脂粒子（２）は、含水率が１重量％、ＣＲＣが３４［ｇ／ｇ］、ＡＡＰが３１［ｇ／ｇ］、重量平均粒子径（Ｄ５０）が３７０μｍ、３００μｍ以上の粒子が７３重量％であった。【０１９５】
［実施例１］
製造例１で得られた吸水性樹脂粒子（１）に、天然成分として緑茶の抽出物５．０重量％と、経時劣化防止剤として没食子酸プロピル１００ｐｐｍと、キレート剤として４５重量％のジエチレントリアミン５酢酸・５ナトリウム水溶液０．０２５重量％とを（これら含有量となるように）混合溶液として添加した後、スクリュー型混合機を用いて、回転数３５０ｒｐｍ、粉温６０℃、混合時間１分間の条件で混合することで吸水剤組成物（１）を得た。なお、以降の実施例及び比較例においても、特に断りのない限り、同様の条件で混合を行った。【０１９６】
上記緑茶の抽出物は、一般に市販されている“緑茶”５０ｇを標準篩５００μｍ通過物の大きさまで粉砕した後、約８０℃の温水５００ｇ中に投入して１時間攪拌しながら抽出し、更にろ過して得られた水溶液を使用した。【０１９７】
得られた吸水剤組成物（１）の消臭テストＡ、消臭効果保存安定性試験における安定化指数及び劣化可溶分、並びに吸収性物品（１）の消臭テストＢの結果を表１（及び表３，５，６）に示す。また、吸水剤組成物（１）中のカフェイン及びカテキン類の合計含有量は０．３重量％であった。また、得られた吸水剤組成物（１）中のＦｅ量を測定した結果を、表６に示す。吸水剤組成物（１）のＡＡＰは２６［ｇ／ｇ］であった。【０１９８】
［実施例２］
製造例１で得られた吸水性樹脂粒子（１）に、天然成分として緑茶の抽出物１０．０重量％と、経時劣化防止剤としてエリソルビン酸ナトリウム５０ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（２）を得た。なお、緑茶の抽出物は、実施例１と同様の操作で得た水溶液を使用した。【０１９９】
得られた吸水剤組成物（２）の消臭テストＡ、消臭効果保存安定性試験における安定化指数及び劣化可溶分、並びに吸収性物品（２）の消臭テストＢの結果を表１に示す。また、吸水剤組成物（２）中のカフェイン及びカテキン類の合計含有量は０．６５重量％であった。【０２００】
［実施例３］
製造例２で得られた吸水性樹脂粒子（２）に、天然成分として烏龍茶の抽出物０．３重量％と、経時劣化防止剤として没食子酸プロピル１０ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（３）を得た。なお、上記烏龍茶の抽出物は、一般に市販されている“烏龍茶”５０ｇを標準篩５００μｍ通過物の大きさまで粉砕した後、約８０℃の温水５００ｇ中に投入して１時間攪拌しながら抽出し、更にろ過して得られた水溶液を使用した。【０２０１】
得られた吸水剤組成物（３）の消臭テストＡ、消臭効果保存安定性試験における安定化指数及び劣化可溶分、並びに吸収性物品（３）の消臭テストＢの結果を表１に示す。【０２０２】
［実施例４］
製造例２で得られた吸水性樹脂粒子（２）に、天然成分として紅茶の抽出物０．５重量％と、経時劣化防止剤としてエリソルビン酸ナトリウム３０ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（４）を得た。なお、上記紅茶の抽出物は、一般に市販されている“紅茶”５０ｇを標準篩５００μｍ通過物の大きさまで粉砕した後、約８０℃の温水５００ｇ中に投入して１時間攪拌しながら抽出し、更にろ過して得られた水溶液を使用した。【０２０３】
得られた吸水剤組成物（４）の消臭テストＡ、消臭効果保存安定性試験における安定化指数及び劣化可溶分、並びに吸収性物品（４）の消臭テストＢの結果を表１に示す。また、吸水剤組成物（４）中のカフェイン及びカテキン類の合計含有量は０．０４重量％であった。【０２０４】
［実施例５］
製造例２で得られた吸水性樹脂粒子（２）に、天然成分として烏龍茶の抽出物３．０重量％と、経時劣化防止剤としてエリソルビン酸ナトリウム５０ｐｐｍと、キレート剤として４５重量％のジエチレントリアミン５酢酸・５ナトリウム水溶液０．０２５重量％と、水７．０重量％とを（これら含有量となるように）混合溶液として添加した後、混合することで吸水剤組成物（５）を得た。なお、烏龍茶の抽出物は、実施例３と同様の操作で得た水溶液を使用した。【０２０５】
得られた吸水剤組成物（５）の消臭テストＡ、消臭効果保存安定性試験における安定化指数及び劣化可溶分、並びに吸収性物品（５）の消臭テストＢの結果を表１（及び表４）に示す。また、タンニンの含有量は０．８重量％であった。吸水剤組成物（５）の吸湿ブロッキング率（ＢＲ）は１００重量％であった。【０２０６】
［実施例６］
製造例１で得られた吸水性樹脂粒子（１）に、天然成分として緑茶の抽出物１．０重量％と、経時劣化防止剤として次亜塩素酸ナトリウム１００ｐｐｍと、キレート剤として４５重量％のジエチレントリアミン５酢酸・５ナトリウム水溶液０．０２５重量％と、水１．０重量％とを（これら含有量となるように）混合溶液として添加した後、混合することで吸水剤組成物（６）を得た。なお、緑茶の抽出物は、実施例１と同様の操作で得た水溶液を使用した。【０２０７】
得られた吸水剤組成物（６）の消臭テストＡ、消臭効果保存安定性試験における安定化指数及び劣化可溶分、並びに吸収性物品（６）の消臭テストＢの結果を表１に示す。【０２０８】
［実施例７］
製造例１で得られた吸水性樹脂粒子（１）に、天然成分として烏龍茶の抽出物３．０重量％と、経時劣化防止剤として次亜塩素酸カリウム５ｐｐｍと、キレート剤として４５重量％のジエチレントリアミン５酢酸・５ナトリウム水溶液０．０２５重量％と、水７．０重量％とを（これら含有量となるように）混合溶液として添加した後、混合することで吸水剤組成物（７）を得た。なお、烏龍茶の抽出物は、実施例３と同様の操作で得た水溶液を使用した。【０２０９】
得られた吸水剤組成物（７）の消臭テストＡ、消臭効果保存安定性試験における安定化指数及び劣化可溶分、並びに吸収性物品（７）の消臭テストＢの結果を表１に示す。また、吸水剤組成物（７）中のカフェイン及びカテキン類の合計含有量は０．１７重量％であった。【０２１０】
［実施例８］
製造例１で得られた吸水性樹脂粒子（１）に、天然成分としてプーアル茶の抽出物０．０５重量％と、経時劣化防止剤として安息香酸ナトリウム１０ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（８）を得た。なお、上記プーアル茶の抽出物は、一般に市販されている“プーアル茶”５０ｇを標準篩５００μｍ通過物の大きさまで粉砕した後、約８０℃の温水５００ｇ中に投入して１時間攪拌しながら抽出し、更にろ過して得られた水溶液を使用した。【０２１１】
得られた吸水剤組成物（８）の消臭テストＡ、消臭効果保存安定性試験における安定化指数及び劣化可溶分、並びに吸収性物品（８）の消臭テストＢの結果を表１に示す。【０２１２】
［実施例９］
製造例１で得られた吸水性樹脂粒子（１）に、天然成分として烏龍茶の抽出物０．３重量％と、経時劣化防止剤としてソルビン酸カリウム１００ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（９）を得た。なお、烏龍茶の抽出物は、実施例３と同様の操作で得た水溶液を使用した。【０２１３】
得られた吸水剤組成物（９）の消臭テストＡ、消臭効果保存安定性試験における安定化指数及び劣化可溶分、並びに吸収性物品（９）の消臭テストＢの結果を表１に示す。【０２１４】
［実施例１０］
製造例１で得られた吸水性樹脂粒子（１）に、天然成分としてツバキ科植物の葉抽出物０．１５重量％と、経時劣化防止剤としてメチルパラベン１ｐｐｍと、キレート剤として４５重量％のジエチレントリアミン５酢酸・５ナトリウム水溶液０．０２５重量％と、水０．８５重量％とを（これら含有量となるように）混合溶液として添加した後、混合することで吸水剤組成物（１０）を得た。【０２１５】
得られた吸水剤組成物（１０）の消臭テストＡ、消臭効果保存安定性試験における安定化指数及び劣化可溶分、並びに吸収性物品（１０）の消臭テストＢの結果を表１に示す。また、吸水剤組成物（１０）中のカフェイン及びカテキン類の合計含有量は０．０７５重量％であった。【０２１６】
［実施例１１］
製造例１で得られた吸水性樹脂粒子（１）に、天然成分としてツバキ科植物の葉抽出物０．０１５重量％と、経時劣化防止剤としてプロピルパラベン０．１ｐｐｍと、キレート剤として４５重量％のジエチレントリアミン５酢酸・５ナトリウム水溶液０．０２５重量％と、水０．０８５重量％とを（これら含有量となるように）混合溶液として添加した後、混合することで吸水剤組成物（１１）を得た。【０２１７】
得られた吸水剤組成物（１１）の消臭テストＡ、消臭効果保存安定性試験における安定化指数及び劣化可溶分、並びに吸収性物品（１１）の消臭テストＢの結果を表１（及び表３，５）に示す。また、吸水剤組成物（１１）中のカフェイン及びカテキン類の合計含有量は０．００８重量％であった。吸水剤組成物（１１）のＡＡＰは２６［ｇ／ｇ］であった。【０２１８】
［実施例１２］
製造例２で得られた吸水性樹脂粒子（２）に、天然成分として紅茶の抽出物０．２５重量％と、経時劣化防止剤としてビフェニル１０ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（１２）を得た。なお、紅茶の抽出物は、実施例４と同様の操作により得た水溶液を使用した。【０２１９】
得られた吸水剤組成物（１２）の消臭テストＡ、消臭効果保存安定性試験における安定化指数及び劣化可溶分、並びに吸収性物品（１２）の消臭テストＢの結果を表１に示す。【０２２０】
［実施例１３］
製造例２で得られた吸水性樹脂粒子（２）に、天然成分として紅茶の抽出物０．５重量％と、経時劣化防止剤としてオルトフェニルフェノール５０ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（１３）を得た。なお、紅茶の抽出物は、実施例４と同様の操作により得た水溶液を使用した。【０２２１】
得られた吸水剤組成物（１３）の消臭テストＡ、消臭効果保存安定性試験における安定化指数及び劣化可溶分、並びに吸収性物品（１３）の消臭テストＢの結果を表１に示す。また、タンニンの含有量は０．１１重量％であった。【０２２２】
［実施例１４］
製造例１で得られた吸水性樹脂粒子（１）に、天然成分として烏龍茶の抽出物３．０重量％と、経時劣化防止剤としてブチルパラベン５ｐｐｍと、キレート剤として４５重量％のジエチレントリアミン５酢酸・５ナトリウム水溶液０．０２５重量％と、水７．０重量％とを（これら含有量となるように）混合溶液として添加した後、混合することで吸水剤組成物（１４）を得た。なお、烏龍茶の抽出物は、実施例３と同様の操作で得た水溶液を使用した。【０２２３】
得られた吸水剤組成物（１４）の消臭テストＡ、消臭効果保存安定性試験における安定化指数及び劣化可溶分、並びに吸収性物品（１４）の消臭テストＢの結果を表１に示す。【０２２４】
［実施例１５］
製造例２で得られた吸水性樹脂粒子（２）に、天然成分として紅茶の抽出物０．２５重量％と、経時劣化防止剤としてブチルパラベン１０ｐｐｍと、キレート剤として４５重量％のジエチレントリアミン５酢酸・５ナトリウム水溶液０．０２５重量％とを（これら含有量となるように）混合溶液として添加した後、混合することで吸水剤組成物（１５）を得た。なお、紅茶の抽出物は、実施例４と同様の操作により得た水溶液を使用した。【０２２５】
得られた吸水剤組成物（１５）の消臭テストＡ、消臭効果保存安定性試験における安定化指数及び劣化可溶分、並びに吸収性物品（１５）の消臭テストＢの結果を表１に示す。【０２２６】
［実施例１６］
製造例２で得られた吸水性樹脂粒子（２）に、天然成分としてブナ科植物の葉抽出物０．１重量％と、経時劣化防止剤として安息香酸ナトリウム２０ｐｐｍと、キレート剤として４５重量％のジエチレントリアミン５酢酸・５ナトリウム水溶液０．０２５重量％と、水０．９重量％とを（これら含有量となるように）混合溶液として添加した後、混合することで吸水剤組成物（１６）を得た。【０２２７】
得られた吸水剤組成物（１６）の消臭テストＡ、消臭効果保存安定性試験における安定化指数及び劣化可溶分、並びに吸収性物品（１６）の消臭テストＢの結果を表１に示す。また、タンニンの含有量は０．０６５重量％であった。【０２２８】
［実施例１７］
製造例２で得られた吸水性樹脂粒子（２）に、天然成分としてブナ科植物の葉抽出物０．０３重量％と、経時劣化防止剤として安息香酸ナトリウム１０ｐｐｍと、キレート剤として４５重量％のジエチレントリアミン５酢酸・５ナトリウム水溶液０．０２５重量％と、水０．９７重量％とを（これら含有量となるように）混合溶液として添加した後、混合することで吸水剤組成物（１７）を得た。【０２２９】
得られた吸水剤組成物（１７）の消臭テストＡ、消臭効果保存安定性試験における安定化指数及び劣化可溶分、並びに吸収性物品（１７）の消臭テストＢの結果を表１に示す。【０２３０】
［実施例１８］
製造例２で得られた吸水性樹脂粒子（２）に、天然成分としてプーアル茶の抽出物０．００５０重量％と、経時劣化防止剤として安息香酸ナトリウム３０ｐｐｍと、キレート剤として４５重量％のジエチレントリアミン５酢酸・５ナトリウム水溶液０．０２５重量％と、水１．０重量％とを（これら含有量となるように）混合溶液として添加した後、混合することで吸水剤組成物（１８）を得た。なお、プーアル茶の抽出物は、実施例８と同様の操作により得た水溶液を使用した。【０２３１】
得られた吸水剤組成物（１８）の消臭テストＡ、消臭効果保存安定性試験における安定化指数及び劣化可溶分、並びに吸収性物品（１８）の消臭テストＢの結果を表１に示す。【０２３２】
［実施例１９］
製造例２で得られた吸水性樹脂粒子（２）に、天然成分としてプーアル茶の抽出物０．０００１重量％と、経時劣化防止剤として没食子酸プロピル５０ｐｐｍと、キレート剤として４５重量％のジエチレントリアミン５酢酸・５ナトリウム水溶液０．０２５重量％と、水１．０重量％とを（これら含有量となるように）混合溶液として添加した後、混合することで吸水剤組成物（１９）を得た。なお、プーアル茶の抽出物は、実施例８と同様の操作により得た水溶液を使用した。【０２３３】
得られた吸水剤組成物（１９）の消臭テストＡ、消臭効果保存安定性試験における安定化指数及び劣化可溶分、並びに吸収性物品（１９）の消臭テストＢの結果を表１に示す。【０２３４】
［実施例２０］
製造例１で得られた吸水性樹脂粒子（１）に、天然成分としてプーアル茶の抽出物０．１重量％と、経時劣化防止剤として安息香酸ナトリウム０．０１ｐｐｍと、キレート剤として４５重量％のジエチレントリアミン５酢酸・５ナトリウム水溶液０．０２５重量％と、水１．０重量％とを（これら含有量となるように）混合溶液として添加した後、混合することで吸水剤組成物（２０）を得た。なお、プーアル茶の抽出物は、実施例８と同様の操作により得た水溶液を使用した。【０２３５】
得られた吸水剤組成物（２０）の消臭テストＡ、消臭効果保存安定性試験における安定化指数及び劣化可溶分、並びに吸収性物品（２０）の消臭テストＢの結果を表１に示す。【０２３６】
［比較例１］
製造例１で得られた吸水性樹脂粒子（１）を、比較吸水剤組成物（１）とした。【０２３７】
得られた比較吸水剤組成物（１）の消臭テストＡ、消臭効果保存安定性試験における安定化指数及び劣化可溶分、並びに比較吸収性物品（１）の消臭テストＢの結果を表２に示す。【０２３８】
［比較例２］
製造例１で得られた吸水性樹脂粒子（１）に、経時劣化防止剤として使用される没食子酸プロピル５０ｐｐｍと、キレート剤として４５重量％のジエチレントリアミン５酢酸・５ナトリウム水溶液０．０２５重量％とを（これら含有量となるように）混合溶液として添加した後、混合することで比較吸水剤組成物（２）を得た。【０２３９】
得られた比較吸水剤組成物（２）の消臭テストＡ、消臭効果保存安定性試験における安定化指数及び劣化可溶分、並びに比較吸収性物品（２）の消臭テストＢの結果を表２に示す。【０２４０】
［比較例３］
製造例１で得られた吸水性樹脂粒子（１）に、経時劣化防止剤として使用される安息香酸ナトリウム３０ｐｐｍと、キレート剤として４５重量％のジエチレントリアミン５酢酸・５ナトリウム水溶液０．０２５重量％とを（これら含有量となるように）混合溶液として添加した後、混合することで比較吸水剤組成物（３）を得た。【０２４１】
得られた比較吸水剤組成物（３）の消臭テストＡ、消臭効果保存安定性試験における安定化指数及び劣化可溶分、並びに比較吸収性物品（３）の消臭テストＢの結果を表２に示す。【０２４２】
［比較例４］
製造例１で得られた吸水性樹脂粒子（１）に、経時劣化防止剤として使用されるソルビン酸カリウム１００ｐｐｍと、キレート剤として４５重量％のジエチレントリアミン５酢酸・５ナトリウム水溶液０．０２５重量％とを（これら含有量となるように）混合溶液として添加した後、混合することで比較吸水剤組成物（４）を得た。【０２４３】
得られた比較吸水剤組成物（４）の消臭テストＡ、消臭効果保存安定性試験における安定化指数及び劣化可溶分、並びに比較吸収性物品（４）の消臭テストＢの結果を表２に示す。【０２４４】
［比較例５］
製造例１で得られた吸水性樹脂粒子（１）に、天然成分である緑茶の抽出物０．５重量％を添加した後、混合することで比較吸水剤組成物（５）を得た。なお、緑茶の抽出物は、実施例１と同様の操作により得た水溶液を使用した。【０２４５】
得られた比較吸水剤組成物（５）の消臭テストＡ、消臭効果保存安定性試験における安定化指数及び劣化可溶分、並びに比較吸収性物品（５）の消臭テストＢの結果を表２に示す。【０２４６】
［比較例６］
製造例１で得られた吸水性樹脂粒子（１）に、天然成分である緑茶の抽出物０．１重量％を添加した後、混合することで比較吸水剤組成物（６）を得た。なお、緑茶の抽出物は、実施例１と同様の操作により得た水溶液を使用した。【０２４７】
得られた比較吸水剤組成物（６）の消臭テストＡ、消臭効果保存安定性試験における安定化指数及び劣化可溶分、並びに比較吸収性物品（６）の消臭テストＢの結果を表２に示す。【０２４８】
［比較例７］
製造例１で得られた吸水性樹脂粒子（１）に、天然成分である紅茶の抽出物５．０重量％を添加した後、混合することで比較吸水剤組成物（７）を得た。なお、紅茶の抽出物は、実施例４と同様の操作により得た水溶液を使用した。【０２４９】
得られた比較吸水剤組成物（７）の消臭テストＡ、消臭効果保存安定性試験における安定化指数及び劣化可溶分、並びに比較吸収性物品（７）の消臭テストＢの結果を表２に示す。【０２５０】
【表１】
2013073614.tif 000002
【０２５１】
なお、表１には記載していないものの、上記実施例１〜２０で得られた各吸水剤組成物のうち、吸水性樹脂粒子（１）を用いて得た吸水剤組成物は、含水率が２〜１０重量％、ＣＲＣが３８〜３９［ｇ／ｇ］、ＡＡＰが２６〜２８［ｇ／ｇ］、重量平均粒子径（Ｄ５０）が３２０〜３３０μｍ、３００μｍ以上の粒子が６１〜６３重量％であり、吸水性樹脂粒子（２）を用いて得た吸水剤組成物は、含水率が２〜１０重量％、ＣＲＣが３４〜３５［ｇ／ｇ］、ＡＡＰが２９〜３０［ｇ／ｇ］、重量平均粒子径（Ｄ５０）が３８０〜３９０μｍ、３００μｍ以上の粒子が７５〜７８重量％であった。また、消臭性以外の諸物性は、３０日保管した後に再測定しても実質的な変化は見られなかった。【０２５２】
【表２】
2013073614.tif 000003
【０２５３】
（まとめ）
上記実施例１〜２０と比較例１〜７との対比から、天然成分と経時劣化防止剤とを併用することにより、消臭性能が向上し、劣化可溶分も減少することが判る。また、実施例１〜１７と実施例１８〜２０との対比から、天然成分及び経時劣化防止剤のより好適な使用量と比率とが判る。【０２５４】
[実施例２１]
製造例１で得られた吸水性樹脂粒子（１）に、天然成分として緑茶の抽出物５．０重量％と、経時劣化防止剤として没食子酸プロピル１００ｐｐｍと、親水性有機溶媒としてプロピレングリコール０．５重量％と、キレート剤として４５重量％のジエチレントリアミン５酢酸・５ナトリウム水溶液０．０２５重量％とを（これら含有量となるように）混合溶液として添加した後、混合することで吸水剤組成物（２１）を得た。なお、緑茶の抽出物は、実施例１と同様の操作で得た水溶液を使用した。【０２５５】
得られた吸水剤組成物（２１）の消臭テストＡ、消臭効果保存安定性試験における安定化指数、劣化可溶分及びＡＡＰ、並びに吸収性物品（２１）の消臭テストＢの結果を表３（及び表４）に示す。吸水剤組成物（２１）の吸湿ブロッキング率（ＢＲ）は１００重量％であった。【０２５６】
［実施例２２］
製造例１で得られた吸水性樹脂粒子（１）に、天然成分としてツバキ科植物の葉抽出物０．０１５重量％と、経時劣化防止剤としてプロピルパラベン０．１ｐｐｍと、水０．０８５重量％と、プロピレングリコール０．０３５重量％と、キレート剤として４５重量％のジエチレントリアミン５酢酸・５ナトリウム水溶液０．０２５重量％とを（これら含有量となるように）混合溶液として添加した後、混合することで吸水剤組成物（２２）を得た。【０２５７】
得られた吸水剤組成物（２２）の消臭テストＡ、消臭効果保存安定性試験における安定化指数、劣化可溶分及びＡＡＰ、並びに吸収性物品（２２）の消臭テストＢの結果を表３に示す。【０２５８】
[実施例２３]
製造例１で得られた吸水性樹脂粒子（１）に、天然成分として緑茶の抽出物５．０重量％と、キレート剤として４５重量％のジエチレントリアミン５酢酸・５ナトリウム水溶液０．０２５重量％とを（これら含有量となるように）混合溶液として添加した後、経時劣化防止剤として没食子酸プロピル１００ｐｐｍをさらに混合する（ドライブレンド）ことで吸水剤組成物（２３）を得た。なお、緑茶の抽出物は、実施例１と同様の操作で得た水溶液を使用した。【０２５９】
得られた吸水剤組成物（２３）の消臭テストＡ、消臭効果保存安定性試験における安定化指数、劣化可溶分及びＡＡＰ、並びに吸収性物品（２３）の消臭テストＢの結果を表３に示す。【０２６０】
【表３】
2013073614.tif 000004
【０２６１】
表３から判るように、天然成分及び／又は経時劣化防止剤を吸水性樹脂に添加するときに、親水性有機溶媒（ポリオール）を用いることで、粉体へのダメージを低減することができ、ＡＡＰの低減を抑制することができる。よって、本発明に係る吸水剤組成物は、ポリオールを含むことが好ましいことが判る。【０２６２】
また、経時劣化防止剤を天然成分とは別にドライブレンドすると、経時的な消臭機能の低下が大きく、従って、天然成分と経時劣化防止剤とを混合物として（天然成分及び経時劣化防止剤を同時に）添加することが望ましいことが判る。【０２６３】
［実施例２４］
実施例５で得られた吸水剤組成物（５）に、更に水不溶性微粒子としてＲｅｏｌｏｓｉｌ  ＱＳ−２０（親水性アモルファスシリカ、ＴＯＫＵＹＡＭＡ製）０．５重量％を均一に混合することで、吸水剤組成物（２４）を得た。【０２６４】
得られた吸水剤組成物（２４）の消臭テストＡ、消臭効果保存安定性試験における安定化指数、劣化可溶分及び吸湿ブロッキング率（ＢＲ）、並びに吸収性物品（２４）の消臭テストＢの結果を表４に示す。【０２６５】
［実施例２５］
実施例２１で得られた吸水剤組成物（２１）に、更に水不溶性微粒子としてＲｅｏｌｏｓｉｌ  ＱＳ−２０（親水性アモルファスシリカ、ＴＯＫＵＹＡＭＡ製）０．１５重量％を均一に混合することで、吸水剤組成物（２５）を得た。【０２６６】
得られた吸水剤組成物（２５）の消臭テストＡ、消臭効果保存安定性試験における安定化指数、劣化可溶分及び吸湿ブロッキング率（ＢＲ）、並びに吸収性物品（２５）の消臭テストＢの結果を表４に示す。【０２６７】
【表４】
2013073614.tif 000005
【０２６８】
表４から判るように、水不溶性微粒子を適宜添加することで、高湿下での粉体の流動性を向上させることができ、取り扱い性の向上を図ることができる。【０２６９】
［実施例２６］
実施例１において、天然成分、経時劣化防止剤及びキレート剤のうち、キレート剤を加えない以外は、実施例１と同様の操作を行い、吸水剤組成物（２６）を得た。【０２７０】
得られた吸水剤組成物（２６）の消臭テストＡ、消臭効果保存安定性試験における安定化指数及び劣化可溶分、並びに吸収性物品（２６）の消臭テストＢの結果を表５に示す。【０２７１】
［実施例２７］
実施例１１において、天然成分、経時劣化防止剤、キレート剤及び水のうち、キレート剤を加えない以外は、実施例１１と同様の操作を行い、吸水剤組成物（２７）を得た。【０２７２】
得られた吸水剤組成物（２７）の消臭テストＡ、消臭効果保存安定性試験における安定化指数及び劣化可溶分、並びに吸収性物品（２７）の消臭テストＢの結果を表５に示す。【０２７３】
【表５】
2013073614.tif 000006
【０２７４】
表５から判るように、天然成分（特に消臭成分）と経時劣化防止剤とを同時に加え、キレート剤を併用することで、消臭性能を更に高めることが可能である。【０２７５】
［製造例３］
製造例１において中和率７５モル％のアクリル酸ナトリウム水溶液を得るために使用したＦｅ量が０．４ｐｐｍである４８％水酸化ナトリウム水溶液中を、Ｆｅ量が５ｐｐｍである４８％水酸化ナトリウム水溶液に変更した以外は、製造例１と同様の操作を行い、表面が架橋された吸水性樹脂粒子（３）を得た。【０２７６】
［実施例２８］
実施例１において用いた吸水性樹脂粒子（１）を、製造例３で得られた吸水性樹脂粒子（３）に変更した以外は、実施例１と同様の操作を行い、吸水剤組成物（２８）を得た。【０２７７】
得られた吸水剤組成物（２８）のＦｅ量等の測定結果を表６に示す。なお、吸水剤組成物（２８）のＦｅ量は、主に、中和率７５モル％のアクリル酸ナトリウム水溶液を得るために使用した４８％水酸化ナトリウム水溶液に由来する、吸水性樹脂粒子（３）のＦｅ量である。【０２７８】
このため、吸水性樹脂粒子（１），（２）を用いた吸水剤組成物（１）〜（２７）についても、吸水剤組成物（１）〜（２７）のＦｅ量は、吸水性樹脂粒子（１），（２）のＦｅ量と同様の値であった。【０２７９】
【表６】
2013073614.tif 000007
【０２８０】
表６から判るように、Ｆｅ量を少なくすることで劣化可溶分量が低減されており、消臭機能に加え、その劣化防止の観点からＦｅ量は少ないほど好ましい。
【産業上の利用可能性】
【０２８１】
本発明に係る吸水剤組成物は、吸収性物品の構成部材として用いられ、大人用の紙オムツ、子供用の紙オムツ、生理用ナプキン、失禁パッド等の衛生材料に用いられる他、土木・建築用の止水剤、吸湿剤、除湿剤、農園芸用保水剤等にも用いられる。
【国際調査報告】
2013073614.tif 000008
2013073614.tif 000009
2013073614.tif 000010
2013073614.tif 000011